(57)【要約】【課題】かご型構造のシルセスキオキサン骨格を主鎖に有する重合体を提供すること。シルセスキオキサン骨格を主鎖に導入することにより、任意に分子量等を制御でき、その特性を活かすことができる。【解決手段】式（１−０）で示されるシルセスキオキサン誘導体を用いて得られる重合体。この式において、Ｒ０は水素、アルキル、シクロアルキル、アリールまたはアリールアルキルであり、Ｙは式（ａ）または式（ｂ）で示される基である。これらの式のそれぞれにおいて、Ｘの少なくとも１つは水素、塩素または反応性の有機基であり、式（ｂ）におけるＺは−Ｏ−、−ＣＨ２−または単結合である。2006070049.tif 0001322006070049.tif 000133【選択図】なし【特許請求の範囲】
【請求項１】
式（１−０）で示されるシルセスキオキサン誘導体を用いて得られる重合体。
2006070049.tif 000084
式（１−０）において、Ｒ０は独立して水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙは式（ａ）または式（ｂ）で示される基である。
2006070049.tif 000085
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ）および式（ｂ）のそれぞれにおいて、Ｘは独立して水素、塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘの少なくとも１つはこれらから選択される反応性の基である；そして、式（ｂ）におけるＺは、単結合、−Ｏ−または−ＣＨ２−である。
【請求項２】
反応性の基がＳｉに結合した水素、Ｓｉに結合した塩素、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基である、請求項１に記載の重合体。
【請求項３】
式（１−０）で示されるシルセスキオキサン誘導体と、このシルセスキオキサン誘導体に含まれる反応性の基と反応することができる基を有する化合物とを用いて得られる、請求項１に記載の重合体。
2006070049.tif 000086
式（１−０）において、Ｒ０は独立して、水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙは式（ａ）または式（ｂ）で示される基である。
2006070049.tif 000087
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ）および式（ｂ）のそれぞれにおいて、Ｘは独立して水素、塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘの少なくとも１つはこれらから選択される反応性の基である；そして、式（ｂ）におけるＺは、単結合、−Ｏ−または−ＣＨ２−である。
【請求項４】
反応性の基がＳｉに結合した水素、Ｓｉに結合した塩素、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基である、請求項３に記載の重合体。
【請求項５】
Ｒ０が独立して炭素数１〜８のアルキル、ナフチル、任意の水素がハロゲン、メチルまたはメトキシで置き換えられてもよいフェニル、またはベンゼン環の任意の水素がハロゲン、炭素数１〜４のアルキルもしくはメトキシで置き換えられてもよいフェニルアルキルであり、式（ａ）および式（ｂ）のそれぞれにおいて、Ｘの少なくとも１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、請求項３に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項６】
Ｒ０のすべてが炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルもしくはメトキシで置き換えられてもよいフェニルアルキルから選択される同一の基であり、式（ａ）および式（ｂ）のそれぞれにおいて、Ｘの１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、請求項３に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項７】
Ｒ０のすべてが非置換のフェニル、シクロペンチルおよびシクロヘキシルから選択される同一の基であり、式（ａ）および式（ｂ）のそれぞれにおいて、Ｘの１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、請求項３に記載の重合体。
【請求項８】
式（１−１）で示されるシルセスキオキサン誘導体と、少なくとも２つのＳｉ−Ｈ基を有する化合物とを用いて得られる、請求項３に記載の重合体。
2006070049.tif 000088
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙ１は式（ａ−１）または式（ｂ−１）で示される基である。
2006070049.tif 000089
ここに、炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；式（ａ−１）および式（ｂ−１）のそれぞれにおいて、Ｘ１１の少なくとも１つはアルケニル含有基であって、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
【請求項９】
式（１−１）で示されるシルセスキオキサン誘導体と、式（１−２）で示されるシルセスキオキサン誘導体、式（２−１）で示される化合物、式（３−１）で示される化合物、式（４−１）で示される化合物、式（５−１）で示される化合物および式（６−１）で示される化合物の少なくとも１つとを用いて得られる、請求項８に記載の重合体。
2006070049.tif 000090
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ１は式（ａ−１）または式（ｂ−１）で示される基である。
2006070049.tif 000091
式（ａ−１）および式（ｂ−１）のそれぞれにおいて、Ｘ１１の少なくとも１つはアルケニル含有基であって、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
2006070049.tif 000092
式（１−２）において、Ｒは式（１−１）におけるＲと同様に定義される基である；そして、Ｙ２は式（ａ−２）または式（ｂ−２）で示される基である。
2006070049.tif 000093
式（ａ−２）および式（ｂ−２）のそれぞれにおいて、Ｘ１２の少なくとも１つは水素であって、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000094
式（２−１）において、Ｒ１は式（１−１）におけるＲと同様に定義される基であり、Ｘ２１の少なくとも２つは水素であってその残りはＲ１である。
2006070049.tif 000095
2006070049.tif 000096
式（３−１）において、Ｒ１は式（１−１）におけるＲと同様に定義される基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして式（ｃ）において、Ｒ２はＲ１と同様に定義される基であり、ｍは１〜３０の整数である。
2006070049.tif 000097
式（４−１）において、Ｒ２は式（２−１）におけるＲ１と同様に定義される基である；Ｘ２１の少なくとも２つは水素であって、その残りは式（１−１）におけるＲと同様に定義される基である；ｅは０または１である；そしてｎは３〜３０の整数である。
2006070049.tif 000098
式（５−１）において、ＲおよびＲ１はそれぞれ式（１−１）におけるＲと同様に定義される基である；Ｘ３１の少なくとも２つは水素であって、その残りはＲ１である。
2006070049.tif 000099
式（６−１）において、ＲおよびＲ１はそれぞれ式（１−１）におけるＲと同様に定義される基である；Ｘ３１の少なくとも２つは水素であって、その残りはＲ１である。
【請求項１０】
式（ａ−１）および式（ｂ−１）のそれぞれにおいて、Ｘ１１の少なくとも１つがアルケニル含有基であてその残りが塩素または式（１−１）におけるＲと同様に定義される基であり、式（ａ−２）および式（ｂ−２）のそれぞれにおいて、Ｘ１２の少なくとも１つが水素であってその残りが塩素または式（１−１）におけるＲと同様に定義される基である、請求項９に記載の重合体。
【請求項１１】
式（１−１）におけるＲが独立して、炭素数１〜８のアルキル、ナフチル、任意の水素がハロゲン、メチルもしくはメトキシで置き換えられてもよいフェニル、またはベンゼン環の任意の水素がハロゲン、炭素数１〜４のアルキルもしくはメトキシで置き換えられてもよいフェニルアルキルであり、式（ａ−１）および式（ｂ−１）のそれぞれにおいて、Ｘ１１の少なくとも１つがアルケニル含有基であってその残りが式（１−１）におけるＲと同様に定義される基であり、式（ａ−２）および式（ｂ−２）のそれぞれにおいて、Ｘ１２の少なくとも１つが水素であってその残りが式（１−２）におけるＲと同様に定義される基であり、そして式（ｂ−１）および式（ｂ−２）におけるＺが−Ｏ−である、請求項９に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項１２】
式（１−１）におけるすべてのＲが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルまたはメトキシで置き換えられてもよいフェニルアルキルから選択される同一の基であり、式（ａ−１）および式（ｂ−１）のそれぞれにおいて、Ｘ１１の１つがアルケニル含有基であってその残りが式（１−１）におけるＲと同様に定義される基であり、式（ａ−２）および式（ｂ−２）のそれぞれにおいて、Ｘ１２の１つが水素であってその残りが式（１−２）におけるＲと同様に定義される基であり、そして式（ｂ−１）および式（ｂ−２）におけるＺが−Ｏ−である、請求項９に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項１３】
式（１−１）におけるすべてのＲが非置換のフェニル、シクロペンチルおよびシクロヘキシルから選択される同一の基であり、式（ａ−１）および式（ｂ−１）のそれぞれにおいて、Ｘ１１の１つがアルケニル含有基であってその残りが炭素数１〜８のアルキル、非置換のフェニル、シクロペンチルまたはシクロヘキシルであり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−１）および式（ｂ−２）におけるＺが−Ｏ−であり、式（２−１）、式（３−１）、式（５−１）および式（６−１）のそれぞれにおいて、Ｒ１が炭素数１〜８のアルキル、非置換のフェニル、シクロペンチルまたはシクロヘキシルであり、式（２−１）において、Ｘ２１の２つが水素であってその残りがＲ１であり、式（４−１）において、Ｘ２１の２つが水素であってその残りが式（１−１）におけるＲと同様に定義される基である、請求項９に記載の重合体。
【請求項１４】
式（１−１）におけるすべてのＲが非置換のフェニル、シクロペンチルおよびシクロヘキシルから選択される同一の基であり、式（ａ−１）および式（ｂ−１）のそれぞれにおいて、Ｘ１１の１つがビニル、アリルまたはスチリルであってその残りが炭素数１〜８のアルキル、非置換のフェニル、シクロペンチルまたはシクロヘキシルであり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−１）および式（ｂ−２）におけるＺが−Ｏ−であり、式（２−１）、式（３−１）、式（５−１）および式（６−１）のそれぞれにおいて、Ｒ１が炭素数１〜８のアルキル、非置換のフェニル、シクロペンチルまたはシクロヘキシルであり、式（２−１）において、Ｘ２１の２つが水素であってその残りがＲ１であり、式（４−１）において、Ｘ２１の２つが水素であってその残りが式（１−１）におけるＲと同様に定義される基である、請求項９に記載の重合体。
【請求項１５】
式（１−１）におけるすべてのＲが非置換のフェニルであり、式（ａ−１）および式（ｂ−１）のそれぞれにおいて、Ｘ１１の１つがビニル、アリルまたはスチリルであってその残りが炭素数１〜４のアルキルまたは非置換のフェニルであり、式（ａ−２）および式（ｂ−２）のそれぞれにおいて、Ｘ１２の１つが水素であってその残りが炭素数１〜４のアルキルまたは非置換のフェニルであり、式（２−１）、式（３−１）、式（５−１）および式（６−１）のそれぞれにおいて、Ｒ１が炭素数１〜４のアルキルまたは非置換のフェニルであり、式（２−１）において、Ｘ２１の２つが水素であってその残りがＲ１であり、式（４−１）において、Ｘ２１の２つが水素であってその残りが式（１−１）におけるＲと同様に定義される基である、請求項９に記載の重合体。
【請求項１６】
式（１−２）で示されるシルセスキオキサン誘導体と、アルケニル含有基を少なくとも２つ有する化合物または炭素−炭素三重結合を有する化合物とを用いて得られる、請求項３に記載の重合体。
2006070049.tif 000100
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙ２は式（ａ−２）または式（ｂ−２）で示される基である。
2006070049.tif 000101
ここに、炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
【請求項１７】
式（１−２）で示されるシルセスキオキサン誘導体と、式（２−２）で示される化合物、式（３−２）で示される化合物、式（４−２）で示される化合物、式（５−２）で示される化合物、式（６−２）で示される化合物、式（ｄ−１）で示される化合物、式（ｄ−２）で示される化合物、式（ｄ−３）で示される化合物および式（ｄ−４）で示される化合物の少なくとも１つとを用いて得られる、請求項１６に記載の重合体。
2006070049.tif 000102
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ２は式（ａ−２）または式（ｂ−２）で示される基である。
2006070049.tif 000103
式（ａ−２）および式（ｂ−２）のそれぞれにおいて、Ｘ１２の少なくとも１つは水素であって、その残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000104
式（２−２）において、Ｒ１は式（１−２）におけるＲと同様に定義される基である；Ｘ２２の少なくとも２つはアルケニル含有基または炭素−炭素三重結合を有する基であって、その残りはＲ１である。
2006070049.tif 000105
2006070049.tif 000106
式（３−２）において、Ｒ１は式（１−２）におけるＲと同様に定義される基である；Ｘ２２はアルケニル含有基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして、式（ｃ）において、Ｒ２はＲ１と同様に定義される基であり、ｍは１〜３０の整数である。
2006070049.tif 000107
式（４−２）において、Ｒ２は式（２−２）におけるＲ１と同様に定義される基である；Ｘ２２の少なくとも２つはアルケニル含有基であって、その残りは式（１−２）におけるＲと同様に定義される基である；ｅは０または１である；そして、ｎは３〜３０の整数である。
2006070049.tif 000108
式（５−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000109
式（６−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000110
式（ｄ−１）〜式（ｄ−４）のそれぞれにおいて、Ｒ３は炭素数１〜４０のアルキルまたは任意の水素がハロゲンまたは炭素数１〜４のアルキルで置き換えられてもよいフェニルである；Ｒ４は炭素数１〜８のアルキルまたは任意の水素がハロゲンまたは炭素数１〜４のアルキルで置き換えられてもよいフェニルである；この炭素数１〜４０のアルキルおよび炭素数１〜８のアルキルのそれぞれにおいて、任意の−ＣＨ２−は−Ｏ−または−ＣＯＯ−で置き換えられてもよい。
【請求項１８】
式（ａ−２）および式（ｂ−２）のそれぞれにおいて、Ｘ１２の少なくとも１つが水素であってその残りが塩素または式（１−２）におけるＲと同様に定義される基である、請求項１７に記載の重合体。
【請求項１９】
式（１−２）におけるＲが独立して、炭素数１〜８のアルキル、ナフチル、任意の水素がハロゲン、メチルもしくはメトキシで置き換えられてもよいフェニル、またはベンゼン環の任意の水素がハロゲン、炭素数１〜４のアルキルもしくはメトキシで置き換えられてもよいフェニルアルキルであり、式（ａ−２）および式（ｂ−２）のそれぞれにおいて、Ｘ１２の少なくとも１つが水素であってその残りが式（１−２）におけるＲと同様に定義される基であり、そして式（ｂ−２）におけるＺが−Ｏ−である、請求項１７に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項２０】
式（１−２）におけるすべてのＲが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルまたはメトキシで置き換えられてもよいフェニルアルキルから選択される同一の基であり、式（ａ−２）および式（ｂ−２）のそれぞれにおいて、Ｘ１２の１つが水素であってその残りが式（１−２）におけるＲと同様に定義される基であり、そして式（ｂ−２）におけるＺが−Ｏ−である、請求項１７に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項２１】
式（１−２）におけるすべてのＲが非置換のフェニル、シクロペンチルおよびシクロヘキシルから選択される同一の基であり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−２）におけるＺが−Ｏ−であり、式（２−２）、式（３−２）、式（５−２）および式（６−２）のそれぞれにおいて、Ｒ１が炭素数１〜８のアルキル、非置換のフェニル、シクロペンチルまたはシクロヘキシルである、請求項１７に記載の重合体。
【請求項２２】
式（１−２）におけるすべてのＲが非置換のフェニル、シクロペンチルおよびシクロヘキシルから選択される同一の基であり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−２）におけるＺが−Ｏ−であり、式（２−２）、式（３−２）、式（５−２）および式（６−２）のそれぞれにおいて、Ｒ１が炭素数１〜８のアルキル、非置換のフェニル、シクロペンチルまたはシクロヘキシルであり、式（２−２）において、Ｘ２２の２つがビニル、アリルまたはスチリルであってその残りがＲ１であり、式（３−２）におけるＸ２２がビニル、アリルまたはスチリルであり、式（４−２）において、Ｘ２２の２つがビニル、アリルまたはスチリルであってその残りが式（１−２）におけるＲと同様に定義される基であり、式（５−２）および式（６−２）のそれぞれにおいて、Ｘ３２の少なくとも２つがビニル、アリルまたはスチリルであってその残りがＲ１である、請求項１７に記載の重合体。
【請求項２３】
式（１−２）におけるすべてのＲが非置換のフェニルであり、式（ａ−２）および式（ｂ−２）のそれぞれにおいて、Ｘ１２の１つが水素であってその残りが炭素数１〜４のアルキルまたは非置換のフェニルであり、式（ｂ−２）におけるＺが−Ｏ−であり、式（２−２）、式（３−２）、式（５−２）および式（６−２）のそれぞれにおいて、Ｒ１が炭素数１〜４のアルキルまたは非置換のフェニルであり、式（２−２）において、Ｘ２２の２つがビニル、アリルまたはスチリルであってその残りがＲ１であり、式（３−２）におけるＸ２２がビニル、アリルまたはスチリルであり、式（４−２）において、Ｘ２２の２つがビニル、アリルまたはスチリルであってその残りが非置換のフェニルであり、式（５−２）および式（６−２）のそれぞれにおいて、Ｘ３２の少なくとも２つがビニル、アリルまたはスチリルであってその残りがＲ１である、請求項１７に記載の重合体。
【請求項２４】
式（１−１）で示されるシルセスキオキサン誘導体と、式（１−２）で示されるシルセスキオキサン誘導体、式（２−１）で示される化合物、式（３−１）で示される化合物、式（４−１）で示される化合物、式（５−１）で示される化合物および式（６−１）で示される化合物の少なくとも１つとを、ヒドロシリル化触媒の存在下で反応させることを特徴とする、請求項９に記載の重合体の製造方法。
2006070049.tif 000111
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ１は式（ａ−１）または式（ｂ−１）で示される基である。
2006070049.tif 000112
式（ａ−１）および式（ｂ−１）のそれぞれにおいて、Ｘ１１の少なくとも１つはアルケニル含有基であり、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
2006070049.tif 000113
式（１−２）において、Ｒは式（１−１）におけるＲと同様に定義される基である；そして、Ｙ２は式（ａ−２）または式（ｂ−２）で示される基である。
2006070049.tif 000114
式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000115
式（２−１）において、Ｒ１は式（１−１）におけるＲと同様に定義される基である；Ｘ２１の少なくとも２つは水素であり、Ｘ２１の残りはＲ１である。
2006070049.tif 000116
2006070049.tif 000117
式（３−１）において、Ｒ１は式（１−１）におけるＲと同様に定義される基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして式（ｃ）において、Ｒ２はＲ１と同様に定義される基であり、ｍは１〜３０の整数である。
2006070049.tif 000118
式（４−１）において、Ｒ２は式（２−１）におけるＲ１と同様に定義される基である；Ｘ２１の少なくとも２つは水素であり、Ｘ２１の残りは式（１−１）におけるＲと同様に定義される基である；ｅは０または１である；そしてｎは３〜３０の整数である。
2006070049.tif 000119
式（５−１）において、ＲおよびＲ１はそれぞれ式（１−１）におけるＲと同様に定義される基である；Ｘ３１の少なくとも２つは水素であって、その残りはＲ１である。
2006070049.tif 000120
式（６−１）において、ＲおよびＲ１はそれぞれ式（１−１）におけるＲと同様に定義される基である；Ｘ３１の少なくとも２つは水素であって、その残りはＲ１である。
【請求項２５】
式（１−２）で示されるシルセスキオキサン誘導体と、式（２−２）で示される化合物、式（３−２）で示される化合物、式（４−２）で示される化合物、式（５−２）で示される化合物、式（６−２）で示される化合物、式（ｄ−１）で示される化合物、式（ｄ−２）で示される化合物、式（ｄ−３）で示される化合物および式（ｄ−４）で示される化合物の少なくとも１つとを、ヒドロシリル化触媒の存在下で反応させることを特徴とする、請求項１７に記載の重合体の製造方法。
2006070049.tif 000121
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ２は式（ａ−２）または式（ｂ−２）で示される基である。
2006070049.tif 000122
式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000123
式（２−２）において、Ｒ１は式（１−２）におけるＲと同様に定義される基である；Ｘ２２の少なくとも２つはアルケニル含有基または炭素−炭素三重結合を有する基であり、Ｘ２２の残りはＲ１である。
2006070049.tif 000124
2006070049.tif 000125
式（３−２）において、Ｒ１は式（１−２）におけるＲと同様に定義される基である；Ｘ２２はアルケニル含有基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして、式（ｃ）において、Ｒ２はＲ１と同様に定義される基であり、ｍは１〜３０の整数である。
2006070049.tif 000126
式（４−２）において、Ｒ２は式（２−２）におけるＲ１と同様に定義される基である；Ｘ２２の少なくとも２つはアルケニル含有基であり、Ｘ２２の残りは式（１−２）におけるＲと同様に定義される基である；ｅは０または１である；そして、ｎは３〜３０の整数である。
2006070049.tif 000127
式（５−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000128
式（６−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000129
式（ｄ−１）〜式（ｄ−４）のそれぞれにおいて、Ｒ３は炭素数１〜４０のアルキルまたは任意の水素がハロゲンまたは炭素数１〜４のアルキルで置き換えられてもよいフェニルである；Ｒ４は炭素数１〜８のアルキルまたは任意の水素がハロゲンまたは炭素数１〜４のアルキルで置き換えられてもよいフェニルである；この炭素数１〜４０のアルキルおよび炭素数１〜８のアルキルのそれぞれにおいて、任意の−ＣＨ２−は−Ｏ−または−ＣＯＯ−で置き換えられてもよい。
【請求項２６】
請求項１〜２３のいずれか１項に記載の重合体を用いて得られるコーティング膜。
【請求項２７】
請求項１〜２３のいずれか１項に記載の重合体を用いて得られる金属イオン溶出防止膜。
【請求項２８】
式（１−４）で示されるシルセスキオキサン誘導体と、このシルセスキオキサン誘導体に含まれる反応性の基と反応することができる基を少なくとも２つ有する化合物とを用いて得られる、請求項３に記載の重合体。
2006070049.tif 000130
式（１−４）において、Ｒ０は独立して水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；そしてＹ４は、式（ａ−４）または式（ｂ−４）で示される基である。
2006070049.tif 000131
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ−４）および式（ｂ−４）のそれぞれにおいて、Ｘ４は独立して塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘ４の少なくとも１つはＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基である；そして、式（ｂ−４）におけるＺは単結合、−Ｏ−または−ＣＨ２−である。
【請求項２９】
式（１−４）におけるＲ０が独立して、炭素数１〜８のアルキル、ナフチル、任意の水素がハロゲン、メチルまたはメトキシで置き換えられてもよいフェニル、またはベンゼン環の任意の水素がハロゲン、炭素数１〜４のアルキルもしくはメトキシで置き換えられてもよいフェニルアルキルであり、式（ａ−４）および式（ｂ−４）のそれぞれにおいて、Ｘ４の少なくとも１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、請求項２８に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項３０】
式（１−４）におけるＲ０のすべてが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルもしくはメトキシで置き換えられてもよいフェニルアルキルから選択される同一の基であり、式（ａ−４）および式（ｂ−４）のそれぞれにおいて、Ｘ４の１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、請求項２８に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
【請求項３１】
式（１−４）におけるＲ０のすべてが非置換のフェニル、シクロペンチルおよびシクロヘキシルから選択される同一の基であり、式（ａ−４）および式（ｂ−４）のそれぞれにおいて、Ｘ４の１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、請求項２８に記載の重合体。
【発明の詳細な説明】
【０００１】
【発明の属する技術分野】
本発明は、シルセスキオキサン誘導体を用いて得られる重合体に関する。この重合体は、電子材料、光学材料、電子光学材料、塗料、プライマーなどに用いられる。
【０００２】
【従来の技術】
シルセスキオキサン骨格を含むポリマーは、特異な構造を有するため様々な分野での用途が検討されている。これまで、テトラエトキシシランのようなアルコキシシランを用いたゾル−ゲル法によってシルセスキオキサン構造を有する重合体の合成が行われてきた。しかし、ゾル−ゲル法には、反応時間が長い、微細な空孔が残りやすいなどの課題が残されている。
【０００３】
かご型構造を有するシルセスキオキサンまたはその誘導体を用いた重合体に関する研究が行われている。そしてこの重合体は、耐候性、耐熱性、物理的特性、光学的特性などに優れていると期待されている。例えば、Lichtenhan等は、シルセスキオキサンのかご型構造に欠損があるもの、いわゆる不完全なかご型構造（完全な８面体状ではなく、その１部が欠損した構造）のものをシロキサンで結合した共重合体の製造方法を開示している（特許文献１および２）。この製造方法は、多面体オリゴメリックシルセスキオキサン（polyhedral oligomeric Silsesquioxane）を、アミンなどを官能基とする二官能性のシラン、シロキサン、または有機金属化合物で架橋する方法である。Lichtenhan等は、不完全なかご型構造のシルセスキオキサンをシロキサン等で結合したものを主鎖とする共重合体の製造方法、およびかご型構造のシルセスキオキサンをペンダント共重合成分とし、メタクリル酸を共重合体主鎖成分とした共重合体の製造方法を開示している（非特許文献１）。更に、非特許文献２にてシルセスキオキサンの不完全なかご型構造の隅に位置するＳｉに結合するＯＨと、ビス（ジメチルアミノ）シラン等とを反応させたシルセスキオキサン−シロキサン共重合体の製造方法を開示している（非特許文献２）。
【０００４】
一方、完全なかご型構造のシルセスキオキサンとビニル基含有化合物とを反応させる共重合体の製造方法が開示されている（Lichtenhan等、特許文献３）。田中等は水素化オクタシルセスキオキサンとフェニルエチルベンゼンをヒドロシリル化重合させて共重合体が得られることを報告している（非特許文献３）。Ｌａｉｎｅ等は、かご型構造の複数の隅にビニル基を結合させた完全なかご型のシルセスキオキサン化合物と、水素化した完全なかご型のシルセスキオキサン化合物をヒドロシリル化重合させると、ゲル状の共重合体が得られることを報告している（非特許文献４）。Ｚａｎｋ等は、かご型構造を有する水素化オクタシルセスキオキサンと水酸基含有化合物またはビニル基含有化合物とを反応させて、有機溶剤可溶性の水素化オクタシルセスキオキサンを有する共重合体を得る製造法を開示している（特許文献４および５）。これらはいずれも、完全なかご型構造を有するシルセスキオキサンが主鎖にグラフトした構造であるか、架橋点となるかのどちらかである。かご型構造を有するシルセスキオキサンをポリマー鎖にグラフトさせた場合、シルセスキオキサンは局所的な分子運動を抑制するためポリマーへの改質効果を示すが、ポリマー鎖構造の変化には寄与しない、一方、シルセスキオキサンが架橋点となった場合、ゲル状の共重合体となり成形性に劣る。
【０００５】
【特許文献１】米国特許第５，４１２，０５３号明細書
【特許文献２】米国特許第５，５８９，５６２号明細書
【特許文献３】米国特許第５，４８４，８６７号明細書
【特許文献４】特開２００２−０６９１９１
【特許文献５】特開２０００−２６５０６５
【非特許文献１】Comments Inorg. Chem., 1995, 17, 115-130
【非特許文献２】Macromolecules, 1993, 26, 2141-2142
【非特許文献３】Chem.,Lett., 1998, 763-764
【非特許文献４】J. Am.Chem.Soc, 1998, 120, 8380-8391
【非特許文献５】Polymer Preprints, Japan, Vol.50, No.12(2001)
【０００６】
【発明が解決しようとする課題】
特に電気・電子材料においては、絶縁性、耐熱性、耐久性、成形性等の更なる改善が求められている。しかしながら、従来のシルセスキオキサン共重合体ではこれらの特性を満たすことはできない。そのために、優れた耐熱性、耐候性、電気絶縁性、硬度、力学的強度、耐薬品性等をもつかご型構造を有するシルセスキオキサンを主鎖とし、結合の位置が明確に限定され、成形性に優れた共重合体が望まれている。しかしながら、主鎖にかご型構造を有するシルセスキオキサンを有する共重合体は、従来の化合物を用いる場合には困難であった。非特許文献５には主鎖型ポリマーとして用いることのできる化合物が開示されているが、Ｔ８構造のシルセスキオキサン骨格を主鎖に導入した共重合体の開示例は１つのみであり、その具体的な特性が十分明らかではなかった。しかもガラス転移温度が１２５℃であるなど、更に改善されることが必要な共重合体であった。Ｔ８Ｄ２構造またはその類似構造を有するシルセスキオキサン骨格を主鎖に導入することにより、任意に分子量等を制御でき、求められる物性に調整することが可能となる。Ｓｉに３個の酸素が結合している構造をＴ構造とし、Ｓｉに２個の酸素が結合している構造をＤ構造とするとき、Ｔ８Ｄ２構造は８つのＴ構造と２つのＤ構造とが組み合わされている構造を意味する。
【０００７】
【課題を解決するための手段】
本発明者等は、下記の式（１−０）で示されるシルセスキオキサン誘導体を用いることにより、このシルセスキオキサン誘導体の骨格を主鎖に有する重合体が得られることを知った。そして、この重合体から得られる無色透明なコーティング膜が、接着性、可撓性、機械的強度、耐熱性などに優れ、金属イオンの溶出を防止する機能を有することを知った。この重合体を得る方法の好ましい例は、ヒドロシリル化反応を利用する方法である。ヒドロシリル化反応を利用してこの重合体を得るための好ましい方法は次の２つである。最初の例は、アルケニル含有基を少なくとも２つ有する化合物（１−０）を用いて、これと少なくとも２つのＳｉ−Ｈ基を有する化合物とを、ヒドロシリル化触媒の存在下で反応させる方法である。そして２番目の例は、Ｓｉ−Ｈ基を少なくとも２つ有する化合物（１−０）を用いて、これとアルケニル含有基を少なくとも２つ有する化合物または炭素−炭素三重結合を有する化合物とを、ヒドロシリル化触媒の存在下で反応させる方法である。
【０００８】
本発明で用いる用語は、次のように定義される。アルキルおよびアルキレンは、どちらも直鎖の基であってもよく、分岐された基であってもよい。このことは、これらの基において任意の水素がハロゲンや環式の基などと置き換えられた場合も、任意の−ＣＨ２−が−Ｏ−、−ＣＨ＝ＣＨ−、シクロアルキレン、シクロアルケニレン、フェニレンなどで置き換えられた場合も同様である。本発明で用いる「任意の」は、位置のみならず個数も任意であることを示す。複数の基が別の基で置き換えられるときには、それぞれの基が異なる別の基で置き換えられてもよい。例えば、アルキルにおいて任意の−ＣＨ２−が−Ｏ−または−ＣＨ＝ＣＨ−で置き換えられてもよい場合には、アルコキシアルケニルまたはアルケニルオキシアルキルであってもよいことを示す。そして、これらの基におけるアルコキシ、アルケニレン、アルケニルおよびアルキレンのいずれの基も、直鎖の基であってもよく、分岐された基であってもよい。但し、本発明において、任意の−ＣＨ２−が−Ｏ−で置き換えられてもよいと記述するときには、連続する複数の−ＣＨ２−が−Ｏ−で置き換えられることはない。なお、本発明におけるハロゲンの例は、フッ素、塩素および臭素である。そして、「アルケニル含有基」は、アルケニルおよびアルケニルを有する基の総称として定義される。
【０００９】
上記の課題は以下に示す各項により解決される。
［１］式（１−０）で示されるシルセスキオキサン誘導体を用いて得られる重合体。
2006070049.tif 000002
式（１−０）において、Ｒ０は独立して水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙは式（ａ）または式（ｂ）で示される基である。
2006070049.tif 000003
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ）および式（ｂ）のそれぞれにおいて、Ｘは独立して水素、塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘの少なくとも１つはこれらから選択される反応性の基である；そして、式（ｂ）におけるＺは、単結合、−Ｏ−または−ＣＨ２−である。
［２］反応性の基がＳｉに結合した水素、Ｓｉに結合した塩素、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基である、［１］項に記載の重合体。
［３］式（１−０）で示されるシルセスキオキサン誘導体と、このシルセスキオキサン誘導体に含まれる反応性の基と反応することができる基を有する化合物とを用いて得られる、［１］項に記載の重合体。
2006070049.tif 000004
式（１−０）において、Ｒ０は独立して、水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙは式（ａ）または式（ｂ）で示される基である。
2006070049.tif 000005
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ）および式（ｂ）のそれぞれにおいて、Ｘは独立して水素、塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘの少なくとも１つはこれらから選択される反応性の基である；そして、式（ｂ）におけるＺは、単結合、−Ｏ−または−ＣＨ２−である。
［４］反応性の基がＳｉに結合した水素、Ｓｉに結合した塩素、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基である、［３］項に記載の重合体。
［５］Ｒ０が独立して炭素数１〜８のアルキル、ナフチル、任意の水素がハロゲン、メチルまたはメトキシで置き換えられてもよいフェニル、またはベンゼン環の任意の水素がハロゲン、炭素数１〜４のアルキルもしくはメトキシで置き換えられてもよいフェニルアルキルであり、式（ａ）および式（ｂ）のそれぞれにおいて、Ｘの少なくとも１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、［３］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［６］Ｒ０のすべてが炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルもしくはメトキシで置き換えられてもよいフェニルアルキルから選択される同一の基であり、式（ａ）および式（ｂ）のそれぞれにおいて、Ｘの１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、［３］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［７］Ｒ０のすべてが非置換のフェニル、シクロペンチルおよびシクロヘキシルから選択される同一の基であり、式（ａ）および式（ｂ）のそれぞれにおいて、Ｘの１つがＳｉに結合した水素、Ｓｉに結合した塩素、並びに−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘの残りがＲ０と同様に定義される基であり、式（ｂ）におけるＺが−Ｏ−である、［３］項に記載の重合体。
［８］式（１−１）で示されるシルセスキオキサン誘導体と、少なくとも２つのＳｉ−Ｈ基を有する化合物とを用いて得られる、［３］項に記載の重合体。
2006070049.tif 000006
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙ１は式（ａ−１）または式（ｂ−１）で示される基である。
2006070049.tif 000007
ここに、炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；式（ａ−１）および式（ｂ−１）のそれぞれにおいて、Ｘ１１の少なくとも１つはアルケニル含有基であって、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
［９］式（１−１）で示されるシルセスキオキサン誘導体と、式（１−２）で示されるシルセスキオキサン誘導体、式（２−１）で示される化合物、式（３−１）で示される化合物、式（４−１）で示される化合物、式（５−１）で示される化合物および式（６−１）で示される化合物の少なくとも１つとを用いて得られる、［８］項に記載の重合体。
2006070049.tif 000008
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ１は式（ａ−１）または式（ｂ−１）で示される基である。
2006070049.tif 000009
式（ａ−１）および式（ｂ−１）のそれぞれにおいて、Ｘ１１の少なくとも１つはアルケニル含有基であって、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
2006070049.tif 000010
式（１−２）において、Ｒは式（１−１）におけるＲと同様に定義される基である；そして、Ｙ２は式（ａ−２）または式（ｂ−２）で示される基である。
2006070049.tif 000011
式（ａ−２）および式（ｂ−２）のそれぞれにおいて、Ｘ１２の少なくとも１つは水素であって、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000012
式（２−１）において、Ｒ１は式（１−１）におけるＲと同様に定義される基であり、Ｘ２１の少なくとも２つは水素であってその残りはＲ１である。
2006070049.tif 000013
2006070049.tif 000014
式（３−１）において、Ｒ１は式（１−１）におけるＲと同様に定義される基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして式（ｃ）において、Ｒ２はＲ１と同様に定義される基であり、ｍは１〜３０の整数である。
2006070049.tif 000015
式（４−１）において、Ｒ２は式（２−１）におけるＲ１と同様に定義される基である；Ｘ２１の少なくとも２つは水素であって、その残りは式（１−１）におけるＲと同様に定義される基である；ｅは０または１である；そしてｎは３〜３０の整数である。
2006070049.tif 000016
式（５−１）において、ＲおよびＲ１はそれぞれ式（１−１）におけるＲと同様に定義される基である；Ｘ３１の少なくとも２つは水素であって、その残りはＲ１である。
2006070049.tif 000017
式（６−１）において、ＲおよびＲ１はそれぞれ式（１−１）におけるＲと同様に定義される基である；Ｘ３１の少なくとも２つは水素であって、その残りはＲ１と同様に定義される基である。
［１０］式（ａ−１）および式（ｂ−１）のそれぞれにおいて、Ｘ１１の少なくとも１つがアルケニル含有基であてその残りが塩素または式（１−１）におけるＲと同様に定義される基であり、式（ａ−２）および式（ｂ−２）のそれぞれにおいて、Ｘ１２の少なくとも１つが水素であってその残りが塩素または式（１−１）におけるＲと同様に定義される基である、［９］項に記載の重合体。
［１１］式（１−１）におけるＲが独立して、炭素数１〜８のアルキル、ナフチル、任意の水素がハロゲン、メチルもしくはメトキシで置き換えられてもよいフェニル、またはベンゼン環の任意の水素がハロゲン、炭素数１〜４のアルキルもしくはメトキシで置き換えられてもよいフェニルアルキルであり、式（ａ−１）および式（ｂ−１）のそれぞれにおいて、Ｘ１１の少なくとも１つがアルケニル含有基であってその残りが式（１−１）におけるＲと同様に定義される基であり、式（ａ−２）および式（ｂ−２）のそれぞれにおいて、Ｘ１２の少なくとも１つが水素であってその残りが式（１−２）におけるＲと同様に定義される基であり、そして式（ｂ−１）および式（ｂ−２）におけるＺが−Ｏ−である、［９］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［１２］式（１−１）におけるすべてのＲが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルまたはメトキシで置き換えられてもよいフェニルアルキルから選択される同一の基であり、式（ａ−１）および式（ｂ−１）のそれぞれにおいて、Ｘ１１の１つがアルケニル含有基であってその残りが式（１−１）におけるＲと同様に定義される基であり、式（ａ−２）および式（ｂ−２）のそれぞれにおいて、Ｘ１２の１つが水素であってその残りが式（１−２）におけるＲと同様に定義される基であり、そして式（ｂ−１）および式（ｂ−２）におけるＺが−Ｏ−である、［９］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［１３］式（１−１）におけるすべてのＲが非置換のフェニル、シクロペンチルおよびシクロヘキシルから選択される同一の基であり、式（ａ−１）および式（ｂ−１）のそれぞれにおいて、Ｘ１１の１つがアルケニル含有基であってその残りが炭素数１〜８のアルキル、非置換のフェニル、シクロペンチルまたはシクロヘキシルであり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−１）および式（ｂ−２）におけるＺが−Ｏ−であり、式（２−１）、式（３−１）、式（５−１）および式（６−１）のそれぞれにおいて、Ｒ１が炭素数１〜８のアルキル、非置換のフェニル、シクロペンチルまたはシクロヘキシルであり、式（２−１）において、Ｘ２１の２つが水素であってその残りがＲ１であり、式（４−１）において、Ｘ２１の２つが水素であってその残りが式（１−１）におけるＲと同様に定義される基である、［９］項に記載の重合体。
［１４］式（１−１）におけるすべてのＲが非置換のフェニル、シクロペンチルおよびシクロヘキシルから選択される同一の基であり、式（ａ−１）および式（ｂ−１）のそれぞれにおいて、Ｘ１１の１つがビニル、アリルまたはスチリルであってその残りが炭素数１〜８のアルキル、非置換のフェニル、シクロペンチルまたはシクロヘキシルであり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−１）および式（ｂ−２）におけるＺが−Ｏ−であり、式（２−１）、式（３−１）、式（５−１）および式（６−１）のそれぞれにおいて、Ｒ１が炭素数１〜８のアルキル、非置換のフェニル、シクロペンチルまたはシクロヘキシルであり、式（２−１）において、Ｘ２１の２つが水素であってその残りがＲ１であり、式（４−１）において、Ｘ２１の２つが水素であってその残りが式（１−１）におけるＲと同様に定義される基である、［９］項に記載の重合体。
［１５］式（１−１）におけるすべてのＲが非置換のフェニルであり、式（ａ−１）および式（ｂ−１）のそれぞれにおいて、Ｘ１１の１つがビニル、アリルまたはスチリルであってその残りが炭素数１〜４のアルキルまたは非置換のフェニルであり、式（ａ−２）および式（ｂ−２）のそれぞれにおいて、Ｘ１２の１つが水素であってその残りが炭素数１〜４のアルキルまたは非置換のフェニルであり、式（２−１）、式（３−１）、式（５−１）および式（６−１）のそれぞれにおいて、Ｒ１が炭素数１〜４のアルキルまたは非置換のフェニルであり、式（２−１）において、Ｘ２１の２つが水素であってその残りがＲ１であり、式（４−１）において、Ｘ２１の２つが水素であってその残りが式（１−１）におけるＲと同様に定義される基である、［９］項に記載の重合体。
［１６］式（１−２）で示されるシルセスキオキサン誘導体と、アルケニル含有基を少なくとも２つ有する化合物または炭素−炭素三重結合を有する化合物とを用いて得られる、［３］項に記載の重合体。
2006070049.tif 000018
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルであり、Ｙ２は式（ａ−２）または式（ｂ−２）で示される基である。
2006070049.tif 000019
ここに、炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
［１７］式（１−２）で示されるシルセスキオキサン誘導体と、式（２−２）で示される化合物、式（３−２）で示される化合物、式（４−２）で示される化合物、式（５−２）で示される化合物、式（６−２）で示される化合物、式（ｄ−１）で示される化合物、式（ｄ−２）で示される化合物、式（ｄ−３）で示される化合物および式（ｄ−４）で示される化合物の少なくとも１つとを用いて得られる、［１６］項に記載の重合体。
2006070049.tif 000020
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ２は式（ａ−２）または式（ｂ−２）で示される基である。
2006070049.tif 000021
式（ａ−２）および式（ｂ−２）のそれぞれにおいて、Ｘ１２の少なくとも１つは水素であって、その残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000022
式（２−２）において、Ｒ１は式（１−２）におけるＲと同様に定義される基である；Ｘ２２の少なくとも２つはアルケニル含有基または炭素−炭素三重結合を有する基であって、その残りはＲ１である。
2006070049.tif 000023
2006070049.tif 000024
式（３−２）において、Ｒ１は式（１−２）におけるＲと同様に定義される基である；Ｘ２２はアルケニル含有基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして、式（ｃ）において、Ｒ２はＲ１と同様に定義される基であり、ｍは１〜３０の整数である。
2006070049.tif 000025
式（４−２）において、Ｒ２は式（２−２）におけるＲ１と同様に定義される基である；Ｘ２２の少なくとも２つはアルケニル含有基であって、その残りは式（１−２）におけるＲと同様に定義される基である；ｅは０または１である；そして、ｎは３〜３０の整数である。
2006070049.tif 000026
式（５−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000027
式（６−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000028
式（ｄ−１）〜式（ｄ−４）のそれぞれにおいて、Ｒ３は炭素数１〜４０のアルキルまたは任意の水素がハロゲンまたは炭素数１〜４のアルキルで置き換えられてもよいフェニルである；Ｒ４は炭素数１〜８のアルキルまたは任意の水素がハロゲンまたは炭素数１〜４のアルキルで置き換えられてもよいフェニルである；この炭素数１〜４０のアルキルおよび炭素数１〜８のアルキルのそれぞれにおいて、任意の−ＣＨ２−は−Ｏ−または−ＣＯＯ−で置き換えられてもよい。
［１８］式（ａ−２）および式（ｂ−２）のそれぞれにおいて、Ｘ１２の少なくとも１つが水素であってその残りが塩素または式（１−２）におけるＲと同様に定義される基である、［１７］項に記載の重合体。
［１９］式（１−２）におけるＲが独立して、炭素数１〜８のアルキル、ナフチル、任意の水素がハロゲン、メチルもしくはメトキシで置き換えられてもよいフェニル、またはベンゼン環の任意の水素がハロゲン、炭素数１〜４のアルキルもしくはメトキシで置き換えられてもよいフェニルアルキルであり、式（ａ−２）および式（ｂ−２）のそれぞれにおいて、Ｘ１２の少なくとも１つが水素であってその残りが式（１−２）におけるＲと同様に定義される基であり、そして式（ｂ−２）におけるＺが−Ｏ−である、［１７］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［２０］式（１−２）におけるすべてのＲが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルまたはメトキシで置き換えられてもよいフェニルアルキルから選択される同一の基であり、式（ａ−２）および式（ｂ−２）のそれぞれにおいて、Ｘ１２の１つが水素であってその残りが式（１−２）におけるＲと同様に定義される基であり、そして式（ｂ−２）におけるＺが−Ｏ−である、［１７］項に記載の重合体。ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［２１］式（１−２）におけるすべてのＲが非置換のフェニル、シクロペンチルおよびシクロヘキシルから選択される同一の基であり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−２）におけるＺが−Ｏ−であり、式（２−２）、式（３−２）、式（５−２）および式（６−２）のそれぞれにおいて、Ｒ１が炭素数１〜８のアルキル、非置換のフェニル、シクロペンチルまたはシクロヘキシルである、［１７］項に記載の重合体。
［２２］式（１−２）におけるすべてのＲが非置換のフェニル、シクロペンチルおよびシクロヘキシルから選択される同一の基であり、式（ａ−２）および式（ｂ−２）のそれぞれにおいて、Ｘ１２の１つが水素であってその残りが炭素数１〜８のアルキル、非置換のフェニル、シクロペンチルまたはシクロヘキシルであり、式（ｂ−２）におけるＺが−Ｏ−であり、式（２−２）、式（３−２）、式（５−２）および式（６−２）のそれぞれにおいて、Ｒ１が炭素数１〜８のアルキル、非置換のフェニル、シクロペンチルまたはシクロヘキシルであり、式（２−２）において、Ｘ２２の２つがビニル、アリルまたはスチリルであってその残りがＲ１であり、式（３−２）におけるＸ２２がビニル、アリルまたはスチリルであり、式（４−２）において、Ｘ２２の２つがビニル、アリルまたはスチリルであってその残りが式（１−２）におけるＲと同様に定義される基であり、式（５−２）および式（６−２）のそれぞれにおいて、Ｘ３２の少なくとも２つがビニル、アリルまたはスチリルであってその残りがＲ１である、［１７］項に記載の重合体。
［２３］式（１−２）におけるすべてのＲが非置換のフェニルであり、式（ａ−２）および式（ｂ−２）のそれぞれにおいて、Ｘ１２の１つが水素であってその残りが炭素数１〜４のアルキルまたは非置換のフェニルであり、式（ｂ−２）におけるＺが−Ｏ−であり、式（２−２）、式（３−２）、式（５−２）および式（６−２）のそれぞれにおいて、Ｒ１が炭素数１〜４のアルキルまたは非置換のフェニルであり、式（２−２）において、Ｘ２２の２つがビニル、アリルまたはスチリルであってその残りがＲ１であり、式（３−２）におけるＸ２２がビニル、アリルまたはスチリルであり、式（４−２）において、Ｘ２２の２つがビニル、アリルまたはスチリルであってその残りが非置換のフェニルであり、式（５−２）および式（６−２）のそれぞれにおいて、Ｘ３２の少なくとも２つがビニル、アリルまたはスチリルであってその残りがＲ１である、［１７］項に記載の重合体。
［２４］式（１−１）で示されるシルセスキオキサン誘導体と、式（１−２）で示されるシルセスキオキサン誘導体、式（２−１）で示される化合物、式（３−１）で示される化合物、式（４−１）で示される化合物、式（５−１）で示される化合物および式（６−１）で示される化合物の少なくとも１つとを、ヒドロシリル化触媒の存在下で反応させることを特徴とする、［９］項に記載の重合体の製造方法。
2006070049.tif 000029
式（１−１）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ１は式（ａ−１）または式（ｂ−１）で示される基である。
2006070049.tif 000030
式（ａ−１）および式（ｂ−１）のそれぞれにおいて、Ｘ１１の少なくとも１つはアルケニル含有基であり、Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−１）におけるＺは単結合、−Ｏ−または−ＣＨ２−である。
2006070049.tif 000031
式（１−２）において、Ｒは式（１−１）におけるＲと同様に定義される基である；そして、Ｙ２は式（ａ−２）または式（ｂ−２）で示される基である。
2006070049.tif 000032
式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000033
式（２−１）において、Ｒ１は式（１−１）におけるＲと同様に定義される基である；Ｘ２１の少なくとも２つは水素であり、Ｘ２１の残りはＲ１である。
2006070049.tif 000034
2006070049.tif 000035
式（３−１）において、Ｒ１は式（１−１）におけるＲと同様に定義される基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして式（ｃ）において、Ｒ２はＲ１と同様に定義される基であり、ｍは１〜３０の整数である。
2006070049.tif 000036
式（４−１）において、Ｒ２は式（２−１）におけるＲ１と同様に定義される基である；Ｘ２１の少なくとも２つは水素であり、Ｘ２１の残りは式（１−１）におけるＲと同様に定義される基である；ｅは０または１である；そしてｎは３〜３０の整数である。
2006070049.tif 000037
式（５−１）において、ＲおよびＲ１はそれぞれ式（１−１）におけるＲと同様に定義される基である；Ｘ３１の少なくとも２つは水素であって、その残りはＲ１である。
2006070049.tif 000038
式（６−１）において、ＲおよびＲ１はそれぞれ式（１−１）におけるＲと同様に定義される基である；Ｘ３１の少なくとも２つは水素であって、その残りはＲ１である。
［２５］式（１−２）で示されるシルセスキオキサン誘導体と、式（２−２）で示される化合物、式（３−２）で示される化合物、式（４−２）で示される化合物、式（５−２）で示される化合物、式（６−２）で示される化合物、式（ｄ−１）で示される化合物、式（ｄ−２）で示される化合物、式（ｄ−３）で示される化合物および式（ｄ−４）で示される化合物の少なくとも１つとを、ヒドロシリル化触媒の存在下で反応させることを特徴とする、［１７］項に記載の重合体の製造方法。
2006070049.tif 000039
式（１−２）において、Ｒは独立して、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；炭素数１〜４０のアルキルにおいて、任意の水素はフッ素で置き換えられてもよく、任意の−ＣＨ２−は−Ｏ−またはシクロアルキレンで置き換えられてもよい；アリールの置換基である炭素数１〜２０のアルキルにおいて、任意の水素はフッ素で置き換えられてもよく、任意の−ＣＨ２−は−Ｏ−、シクロアルキレンまたはフェニレンで置き換えられてもよい；アリールアルキルのアルキレンにおいて、任意の水素はフッ素で置き換えられてもよく、任意の−ＣＨ２−は−Ｏ−またはシクロアルキレンで置き換えられてもよい；そして、Ｙ２は式（ａ−２）または式（ｂ−２）で示される基である。
2006070049.tif 000040
式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である；そして、式（ｂ−２）におけるＺは単結合、−Ｏ−または−ＣＨ２−である。
2006070049.tif 000041
式（２−２）において、Ｒ１は式（１−２）におけるＲと同様に定義される基である；Ｘ２２の少なくとも２つはアルケニル含有基または炭素−炭素三重結合を有する基であり、Ｘ２２の残りはＲ１である。
2006070049.tif 000042
2006070049.tif 000043
式（３−２）において、Ｒ１は式（１−２）におけるＲと同様に定義される基である；Ｘ２２はアルケニル含有基である；Ｌは単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である；そして、式（ｃ）において、Ｒ２はＲ１と同様に定義される基であり、ｍは１〜３０の整数である。
2006070049.tif 000044
式（４−２）において、Ｒ２は式（２−２）におけるＲ１と同様に定義される基である；Ｘ２２の少なくとも２つはアルケニル含有基であり、Ｘ２２の残りは式（１−２）におけるＲと同様に定義される基である；ｅは０または１である；そして、ｎは３〜３０の整数である。
2006070049.tif 000045
式（５−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000046
式（６−２）において、ＲおよびＲ１はそれぞれ式（１−２）におけるＲと同様に定義される基である；Ｘ３２の少なくとも２つはアルケニル含有基であって、その残りはＲ１である。
2006070049.tif 000047
式（ｄ−１）〜式（ｄ−４）のそれぞれにおいて、Ｒ３は炭素数１〜４０のアルキルまたは任意の水素がハロゲンまたは炭素数１〜４のアルキルで置き換えられてもよいフェニルである；Ｒ４は炭素数１〜８のアルキルまたは任意の水素がハロゲンまたは炭素数１〜４のアルキルで置き換えられてもよいフェニルである；この炭素数１〜４０のアルキルおよび炭素数１〜８のアルキルのそれぞれにおいて、任意の−ＣＨ２−は−Ｏ−または−ＣＯＯ−で置き換えられてもよい。
［２６］［１］〜［２３］のいずれか１項に記載の重合体を用いて得られるコーティング膜。
［２７］［１］〜［２３］のいずれか１項に記載の重合体を用いて得られる金属イオン溶出防止膜。
［２８］式（１−４）で示されるシルセスキオキサン誘導体と、このシルセスキオキサン誘導体に含まれる反応性の基と反応することができる基を少なくとも２つ有する化合物とを用いて得られる、［３］項に記載の重合体。
2006070049.tif 000048
式（１−４）において、Ｒ０は独立して水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである；そしてＹ４は、式（ａ−４）または式（ｂ−４）で示される基である。
2006070049.tif 000049
ここに、炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい；アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい；アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい；式（ａ−４）および式（ｂ−４）のそれぞれにおいて、Ｘ４は独立して塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘ４の少なくとも１つはＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基である；そして、式（ｂ−４）におけるＺは単結合、−Ｏ−または−ＣＨ２−である。
［２９］式（１−４）におけるＲ０が独立して、炭素数１〜８のアルキル、ナフチル、任意の水素がハロゲン、メチルまたはメトキシで置き換えられてもよいフェニル、またはベンゼン環の任意の水素がハロゲン、炭素数１〜４のアルキルもしくはメトキシで置き換えられてもよいフェニルアルキルであり、式（ａ−４）および式（ｂ−４）のそれぞれにおいて、Ｘ４の少なくとも１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、［２８］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［３０］式（１−４）におけるＲ０のすべてが、炭素数１〜８のアルキル、ナフチル、任意の水素がハロゲン、メチルまたはメトキシで置き換えられてもよいフェニル、およびベンゼン環の任意の水素がハロゲン、炭素数１〜４のアルキルもしくはメトキシで置き換えられてもよいフェニルアルキルから選択される同一の基であり、式（ａ−４）および式（ｂ−４）のそれぞれにおいて、Ｘ４の１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、［２８］項に記載の重合体。
ここに、炭素数１〜８のアルキルにおいて、任意の水素はフッ素で置き換えられてもよく、任意の−ＣＨ２−は−Ｏ−またはシクロアルキレンで置き換えられてもよい；フェニルアルキルのアルキレンにおいて、その炭素数は１〜８であり、任意の−ＣＨ２−は−Ｏ−またはシクロアルキレンで置き換えられてよい；フェニルが複数の置換基を有するときは、それらの置換基は同一の基であってもよいし、異なる基であってもよい。
［３１］式（１−４）におけるＲ０のすべてが非置換のフェニル、シクロペンチルおよびシクロヘキシルから選択される同一の基であり、式（ａ−４）および式（ｂ−４）のそれぞれにおいて、Ｘ４の１つがＳｉに結合した塩素、並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基であり、Ｘ４の残りが式（１−４）におけるＲ０と同様に定義される基であり、式（ｂ−４）におけるＺが−Ｏ−である、［２８］項に記載の重合体。
【００１０】
【発明の実施の形態】
以下の説明においては、「シルセスキオキサン」を記号「ＰＳＱ」で表記することがある。従って、「シルセスキオキサン誘導体」は「ＰＳＱ誘導体」と表記される。式（１−０）で示されるＰＳＱ誘導体を化合物（１−０）と表記することがある。式（２−１）で示される化合物を化合物（２−１）と表記することがある。他の式で示されるＰＳＱ誘導体および化合物についても、同様の方法で簡略化して表記することがある。以下、本発明をさらに詳しく説明する。
【００１１】
本発明は、化合物（１−０）を用いて得られる重合体である。
2006070049.tif 000050
式（１−０）において、Ｒ０は独立して水素、炭素数１〜４０のアルキル、任意の水素がハロゲンまたは炭素数１〜２０のアルキルで置き換えられてもよいアリール、またはアリールにおける任意の水素がハロゲンまたは炭素数１〜２０のアルキルで置き換えられてもよいアリールアルキルである。この炭素数１〜４０のアルキルにおいて、任意の水素はフッ素で置き換えられてもよく、任意の−ＣＨ２−は−Ｏ−、−ＣＨ＝ＣＨ−、シクロアルキレンまたはシクロアルケニレンで置き換えられてもよい。アリールの置換基である炭素数１〜２０のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい。アリールアルキルのアルキレンにおいて、任意の水素はフッ素で置き換えられてもよく、任意の−ＣＨ２−は−Ｏ−、−ＣＨ＝ＣＨ−またはシクロアルキレンで置き換えられてもよい。
【００１２】
そして、Ｙは式（ａ）または式（ｂ）で示される基である。
2006070049.tif 000051
式（ａ）および式（ｂ）のそれぞれにおいて、Ｘは独立して水素、塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基であり、Ｘの少なくとも１つはこれらから選択される反応性の基である。そして、式（ｂ）におけるＺは、単結合、−Ｏ−または−ＣＨ２−であり、Ｚの好ましい例は−Ｏ−である。
【００１３】
重合体を形成するために好ましい反応性の基の例は、Ｓｉに結合した水素、Ｓｉに結合した塩素、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基である。反応性の基でないＸの例は、Ｒ０と同様に定義される基、および−ＣＮまたは−Ｏ−を有する基である。反応性の基でないＸの好ましい例はＲ０と同様に定義される基である。Ｓｉ−Ｃｌは重合体を形成させるために利用してもよく、重合体を形成した後で、グラフト加工などをするために利用してもよい。化合物（１−０）が反応性の基を少なくとも２つ有するとき、この基と反応することができる基を少なくとも２つ有する化合物を化合物（１−０）と反応させることにより、好ましい重合体が得られる。
【００１４】
式（１−０）において、すべてのＲ０が同じ１つの基であることが好ましいが、異なる２つ以上の基で構成されていてもよい。８個のＲ０が異なる基で構成される場合の例は、２つ以上のアルキルで構成される場合、２つ以上のアリールで構成される場合、２つ以上のアラルキルで構成される場合、水素と少なくとも１つのアリールとで構成される場合、少なくとも１つのアルキルと少なくとも１つのアリールとで構成される場合、少なくとも１つのアルキルと少なくとも１つのアラルキルとで構成される場合、少なくとも１つのアリールと少なくとも１つのアラルキルとで構成される場合などである。これらの例以外の組み合わせでもよい。
【００１５】
Ｒ０がアルキルであるとき、その炭素数は１〜４０である。好ましい炭素数は１〜２０である。より好ましい炭素数は１〜８である。そして、その任意の水素はフッ素で置き換えられてもよく、任意の−ＣＨ２−は−Ｏ−、−ＣＨ＝ＣＨ−、シクロアルキレン、またはシクロアルケニレンで置き換えられてもよい。アルキルの好ましい例は、炭素数１〜２０の非置換のアルキル、炭素数２〜２０のアルコキシアルキル、炭素数１〜８のアルキルにおいて１個の−ＣＨ２−がシクロアルキレンで置き換えられた基、炭素数２〜２０のアルケニル、炭素数２〜２０のアルケニルオキシアルキル、炭素数２〜２０のアルキルオキシアルケニル、炭素数１〜８のアルキルにおいて１個の−ＣＨ２−がシクロアルケニレンで置き換えられた基、ここに列挙したそれぞれの基において任意の水素がフッ素で置き換えられた基などである。シクロアルキレンおよびシクロアルケニレンの好ましい炭素数は３〜８である。
【００１６】
炭素数１〜２０の非置換のアルキルの例は、メチル、エチル、プロピル、１−メチルエチル、ブチル、２−メチルプロピル、１，１−ジメチルエチル、ペンチル、ヘキシル、１，１，２−トリメチルプロピル、ヘプチル、オクチル、２，４，４−トリメチルペンチル、ノニル、デシル、ウンデシル、ドデシル、テトラデシル、ヘキサデシル、オクタデシル、エイコシルなどである。炭素数１〜２０のフッ素化アルキルの例は、３，３，３−トリフルオロプロピル、３，３，４，４，５，５，６，６，６−ノナデカフルオロヘキシル、トリデカフルオロ−１，１，２，２−テトラヒドロオクチル、ヘプタデカフルオロ−１，１，２，２−テトラヒドロデシル、パーフルオロ−１Ｈ，１Ｈ，２Ｈ，２Ｈ−ドデシル、パーフルオロ−１Ｈ，１Ｈ，２Ｈ，２Ｈ−テトラデシルなどである。炭素数２〜２０のアルコキシアルキルの例は、３−メトキシプロピル、メトキシエトキシウンデシル、３−ヘプタフルオロイソプロポキシプロピルなどである。炭素数１〜８のアルキルにおいて１個の−ＣＨ２−がシクロアルキレンで置き換えられた基の例は、シクロヘキシルメチル、アダマンタンエチル、シクロペンチル、シクロヘキシル、２−ビシクロヘプチル、シクロオクチルなどである。シクロヘキシルは、メチルの−ＣＨ２−がシクロへキシレンで置き換えられた例である。シクロヘキシルメチルは、エチルの−ＣＨ２−がシクロへキシレンで置き換えられた例である。
【００１７】
炭素数２〜２０のアルケニルの例は、エテニル、２−プロペニル、３−ブテニル、５−ヘキセニル、７−オクテニル、１０−ウンデセニルなどである。炭素数２〜２０のアルケニルオキシアルキルの例は、アリルオキシウンデシルである。炭素数１〜８のアルキルにおいて１個の−ＣＨ２−がシクロアルケニレンで置き換えられた基の例は、２−（３−シクロヘキセニル）エチル、５−（ビシクロヘプテニル）エチル、２−シクロペンテニル、３−シクロヘキセニル、５−ノルボルネン−２−イル、４−シクロオクテニルなどである。
【００１８】
式（１−０）におけるＲ０が、任意の水素がハロゲンまたは炭素数１〜２０のアルキルで置き換えられてもよいアリールである場合の好ましい例は、任意の水素がハロゲンまたは炭素数１〜８のアルキルで置き換えられてもよいフェニル、および非置換のナフチルである。ハロゲンの好ましい例は、フッ素、塩素および臭素である。フェニルの置換基である炭素数１〜８のアルキルにおいては、任意の水素はフッ素で置き換えられてもよく、任意の−ＣＨ２−は、−Ｏ−、−ＣＨ＝ＣＨ−またはフェニレンで置き換えられてもよい。Ｒ０がアリールである場合の好ましい例は、非置換のフェニル、非置換のナフチル、アルキルフェニル、アルキルオキシフェニル、アルケニルフェニル、フェニルを含む置換基を有するフェニル、ここに列挙したそれぞれの基において任意の水素がハロゲンで置き換えられた基などである。
【００１９】
ハロゲン化フェニルの例は、ペンタフルオロフェニル、４−クロロフェニル、４−ブロモフェニルなどである。アルキルフェニルの例は、４−メチルフェニル、４−エチルフェニル、４−プロピルフェニル、４−ブチルフェニル、４−ペンチルフェニル、４−ヘプチルフェニル、４−オクチルフェニル、４−ノニルフェニル、４−デシルフェニル、２，４−ジメチルフェニル、２，４，６−トリメチルフェニル、２，４，６−トリエチルフェニル、４−（１−メチルエチル）フェニル、４−（１，１−ジメチルエチル）フェニル、４−（２−エチルヘキシル）フェニル、２，４，６−トリス（１−メチルエチル）フェニルなどである。アルキルオキシフェニルの例は、４−メトキシフェニル、４−エトキシフェニル、４−プロポキシフェニル、４−ブトキシフェニル、４−ペンチルオキシフェニル、４−ヘプチルオキシフェニル、４−デシルオキシフェニル、４−オクタデシルオキシフェニル、４−（１−メチルエトキシ）フェニル、４−（２−メチルプロポキシ）フェニル、４−（１，１−ジメチルエトキシ）フェニルなどである。アルケニルフェニルの例は、４−エテニルフェニル、４−（１−メチルエテニル）フェニル、４−（３−ブテニル）フェニルなどである。
【００２０】
フェニルを含む置換基を有するフェニルの例は、４−（２−フェニルエテニル）フェニル、４−フェニルオキシフェニル、３−フェニルメチルフェニル、ビフェニル、ターフェニルなどである。４−（２−フェニルエテニル）フェニルは、エチルフェニルのエチル基において、１個の−ＣＨ２−がフェニレンで置き換えられ、もう１個の−ＣＨ２−が−ＣＨ＝ＣＨ−で置き換えられた例である。
【００２１】
ベンゼン環の水素の一部がハロゲンで置き換えられ、さらに他の水素がアルキル、アルキルオキシまたはアルケニルで置き換えられたフェニルの例は、３−クロロ−４−メチルフェニル、２，５−ジクロロ−４−メチルフェニル、３，５−ジクロロ−４−メチルフェニル、２，３，５−トリクロロ−４−メチルフェニル、２，３，６−トリクロロ−４−メチルフェニル、３−ブロモ−４−メチルフェニル、２，５−ジブロモ−４−メチルフェニル、３，５−ジブロモ−４−メチルフェニル、２，３−ジフルオロ−４−メチルフェニル、３−クロロ−４−メトキシフェニル、３−ブロモ−４−メトキシフェニル、３，５−ジブロモ−４−メトキシフェニル、２，３−ジフルオロ−４−メトキシフェニル、２，３−ジフルオロ−４−エトキシフェニル、２，３−ジフルオロ−４−プロポキシフェニル、４−エテニル−２，３，５，６−テトラフルオロフェニルなどである。
【００２２】
次に、式（１−０）におけるＲ０がアリールアルキルであって、そのアリールにおける任意の水素がハロゲンまたは炭素数１〜２０のアルキルで置き換えられてもよい場合の例を挙げる。アリールアルキルのアルキレンにおいては、任意の水素はフッ素で置き換えられてもよく、任意の−ＣＨ２−は−Ｏ−、−ＣＨ＝ＣＨ−、またはシクロアルキレンで置き換えられてもよい。アリールアルキルの好ましい例はフェニルアルキルである。このフェニルアルキルにおいて、アルキレンの好ましい炭素数は１〜８である。非置換のフェニルアルキルの例は、フェニルメチル、２−フェニルエチル、３−フェニルプロピル、４−フェニルブチル、５−フェニルペンチル、６−フェニルヘキシル、１１−フェニルウンデシル、１−フェニルエチル、２−フェニルプロピル、１−メチル−２−フェニルエチル、１−フェニルプロピル、３−フェニルブチル、１−メチル−３−フェニルプロピル、２−フェニルブチル、２−メチル−２−フェニルプロピル、１−フェニルヘキシルなどである。
【００２３】
フェニルアルキルにおいて、ベンゼン環の任意の水素はハロゲンまたは炭素数１〜８のアルキルで置き換えられてもよい。この炭素数１〜８のアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい。フェニルの任意の水素がフッ素で置き換えられたフェニルアルキルの例は、４−フルオロフェニルメチル、２，３，４，５，６−ペンタフルオロフェニルメチル、２−（２，３，４，５，６−ペンタフルオロフェニル）エチル、３−（２，３，４，５，６−ペンタフルオロフェニル）プロピル、２−（２−フルオロフェニル）プロピル、２−（４−フルオロフェニル）プロピルなどである。
【００２４】
ベンゼン環の任意の水素が塩素で置き換えられたフェニルアルキルの例は、４−クロロフェニルメチル、２−クロロフェニルメチル、２，６−ジクロロフェニルメチル、２，４−ジクロロフェニルメチル、２，３，６−トリクロロフェニルメチル、２，４，６−トリクロロフェニルメチル、２，４，５−トリクロロフェニルメチル、２，３，４，６−テトラクロロフェニルメチル、２，３，４，５，６−ペンタクロロフェニルメチル、２−（２−クロロフェニル）エチル、２−（４−クロロフェニル）エチル、２−（２，４，５−クロロフェニル）エチル、２−（２，３，６−クロロフェニル）エチル、３−（３−クロロフェニル）プロピル、３−（４−クロロフェニル）プロピル、３−（２，４，５−トリクロロフェニル）プロピル、３−（２，３，６−トリクロロフェニル）プロピル、４−（２−クロロフェニル）ブチル、４−（３−クロロフェニル）ブチル、４−（４−クロロフェニル）ブチル、４−（２，３，６−トリクロロフェニル）ブチル、４−（２，４，５−トリクロロフェニル）ブチル、１−（３−クロロフェニル）エチル、１−（４−クロロフェニル）エチル、２−（４−クロロフェニル）プロピル、２−（２−クロロフェニル）プロピル、１−（４−クロロフェニル）ブチルなどである。
【００２５】
フェニルの任意の水素が臭素で置き換えられたフェニルアルキルの例は、２−ブロモフェニルメチル、４−ブロモフェニルメチル、２，４−ジブロモフェニルメチル、２，４，６−トリブロモフェニルメチル、２，３，４，５−テトラブロモフェニルメチル、２，３，４，５，６−ペンタブロモフェニルメチル、２−（４−ブロモフェニル）エチル、３−（４−ブロモフェニル）プロピル、３−（３−ブロモフェニル）プロピル、４−（４−ブロモフェニル）ブチル、１−（４−ブロモフェニル）エチル、２−（２−ブロモフェニル）プロピル、２−（４−ブロモフェニル）プロピルなどである。
【００２６】
ベンゼン環の任意の水素が炭素数１〜８のアルキルで置き換えられたフェニルアルキルの例は、２−メチルフェニルメチル、３−メチルフェニルメチル、４−メチルフェニルメチル、４−ドデシルフェニルメチル、（，５−ジメチルフェニルメチル、２−（４−メチルフェニル）エチル、２−（３−メチルフェニル）エチル、２−（２，５ジメチルフェニル）エチル、２−（４−エチルフェニル）エチル、２−（３−エチルフェニル）エチル、１−（４−メチルフェニル）エチル、１−（３−メチルフェニル）エチル、１−（２−メチルフェニル）エチル、２−（４−メチルフェニル）プロピル、２−（２−メチルフェニル）プロピル、２−（４−エチルフェニル）プロピル、２−（２−エチルフェニル）プロピル、２−（２，３−ジメチルフェニル）プロピル、２−（２，５−ジメチルフェニル）プロピル、２−（３，５−ジメチルフェニル）プロピル、２−（２，４−ジメチルフェニル）プロピル、２−（３，４−ジメチルフェニル）プロピル、２−（２，５−ジメチルフェニル）ブチル、４−（１−メチルエチル）フェニルメチル、２−（４−（１，１−ジメチルエチル）フェニル）エチル、２−（４−（１−メチルエチル）フェニル）プロピル、２−（３−（１−メチルエチル）フェニル）プロピルなどである。
【００２７】
ベンゼン環の任意の水素が炭素数１〜８のアルキルで置き換えられたフェニルアルキルであって、このアルキルにおける水素がフッ素で置き換えられた場合の例は、３−トリフルオロメチルフェニルメチル、２−（４−トリフルオロメチルフェニル）エチル、２−（４−ノナフルオロブチルフェニル）エチル、２−（４−トリデカフルオロヘキシルフェニル）エチル、２−（４−ヘプタデカフルオロオクチルフェニル）エチル、１−（３−トリフルオロメチルフェニル）エチル、１−（４−トリフルオロメチルフェニル）エチル、１−（４−ノナフルオロブチルフェニル）エチル、１−（４−トリデカフルオロヘキシルフェニル）エチル、１−（４−ヘプタデカフルオロオクチルフェニル）エチル、２−（４−ノナフルオロブチルフェニル）プロピル、１−メチル−１−（４−ノナフルオロブチルフェニル）エチル、２−（４−トリデカフルオロヘキシルフェニル）プロピル、１−メチル−１−（４−トリデカフルオロヘキシルフェニル）エチル、２−（４−ヘプタデカフルオロオクチルフェニル）プロピル、１−メチル−１−（４−ヘプタデカフルオロオクチルフェニル）エチルなどである。
【００２８】
ベンゼン環の任意の水素が炭素数１〜８のアルキルで置き換えられたフェニルアルキルであって、このアルキルにおけるＣＨ２−が−ＣＨ＝ＣＨ−で置き換えられた場合の例は、２−（４−エテニルフェニル）エチル、１−（４−エテニルフェニル）エチル、１−（２−（２−プロペニル）フェニル）エチルなどである。ベンゼン環の任意の水素が炭素数１〜８のアルキルで置き換えられたフェニルアルキルであって、このアルキルにおけるＣＨ２−が−Ｏ−で置き換えられた場合の例は、４−メトキシフェニルメチル、３−メトキシフェニルメチル、４−エトキシフェニルメチル、２−（４−メトキシフェニル）エチル、３−（４−メトキシフェニル）プロピル、３−（２−メトキシフェニル）プロピル、３−（３，４−ジメトキシフェニル）プロピル、１−（４−メトキシフェニル）エチル、（３−メトキシメチルフェニル）エチル、３−（２−ノナデカフルオロデセニルオキシフェニル）プロピルなどである。
【００２９】
ベンゼン環の任意の水素が炭素数１〜８のアルキルで置き換えられたフェニルアルキルであって、このアルキルにおけるＣＨ２−の１つがシクロアルキレンで置き換えられた場合の例は、もう１つの−ＣＨ２−が−Ｏ−で置き換えられた場合も含めて例示すると、シクロペンチルフェニルメチル、シクロペンチルオキシフェニルメチル、シクロヘキシルフェニルメチル、シクロヘキシルフェニルエチル、シクロヘキシルフェニルプロピル、シクロヘキシルオキシフェニルメチルなどである。ベンゼン環の任意の水素が炭素数１〜８のアルキルで置き換えられたフェニルアルキルであって、このアルキルにおけるＣＨ２−の１つがフェニレンで置き換えられた場合の例は、もう１つの−ＣＨ２−が−Ｏ−で置き換えられた場合も含めて例示すると、２−（４−フェノキシフェニル）エチル、２−（４−フェノキシフェニル）プロピル、２−（２−フェノキシフェニル）プロピル、４−ビフェニリルメチル、３−ビフェニリルエチル、４−ビフェニリルエチル、４−ビフェニリルプロピル、２−（２−ビフェニリル）プロピル、２−（４−ビフェニリル）プロピルなどである。
【００３０】
ベンゼン環の少なくとも２つの水素が異なる基で置き換えられたフェニルアルキルの例は、３−（２，５−ジメトキシ−３，４，６−トリメチルフェニル）プロピル、３−クロロ−２−メチルフェニルメチル、４−クロロ−２−メチルフェニルメチル、５−クロロ−２−メチルフェニルメチル、６−クロロ−２−メチルフェニルメチル、２−クロロ−４−メチルフェニルメチル、３−クロロ−４−メチルフェニルメチル、２，３−ジクロロ−４−メチルフェニルメチル、２，５−ジクロロ−４−メチルフェニルメチル、３，５−ジクロロ−４−メチルフェニルメチル、２，３，５−トリクロロ−４−メチルフェニルメチル、２，３，５，６−テトラクロロ−４−メチルフェニルメチル、２，３，４，６−テトラクロロ−５−メチルフェニルメチル、２，３，４，５−テトラクロロ−６−メチルフェニルメチル、４−クロロ−３，５−ジメチルフェニルメチル、２−クロロ−３，５−ジメチルフェニルメチル、２，４−ジクロロ−３，５−ジメチルフェニルメチル、２，６−ジクロロ−３，５−ジメチルフェニルメチル、２，４，６−トリクロロ−３，５−ジメチルフェニルメチル、３−ブロモ−２−メチルフェニルメチル、４−ブロモ−２−メチルフェニルメチル、５−ブロモ−２−メチルフェニルメチル、６−ブロモ−２−メチルフェニルメチル、３−ブロモ−４−メチルフェニルメチル、２，３−ジブロモ−４−メチルフェニルメチル、２，３，５−トリブロモ−４−メチルフェニルメチル、２，３，５，６−テトラブロモ−４−メチルフェニルメチルなどである。
【００３１】
そして、フェニルアルキルにおけるフェニルの最も好ましい例は、非置換のフェニル、並びに置換基としてフッ素、炭素数１〜４のアルキル、エテニルおよびメトキシの少なくとも１つを有するフェニルである。
【００３２】
アルキレンの−ＣＨ２−が−Ｏ−、−ＣＨ＝ＣＨ−またはシクロアルキレンで置き換えられたフェニルアルキルの例は、３−フェノキシプロピル、１−フェニルエテニル、２−フェニルエテニル、３−フェニル−２−プロペニル、４−フェニル−４−ペンテニル、１３−フェニル−１２−トリデセニル、フェニルシクロヘキシル、フェノキシシクロヘキシルなどである。ベンゼン環の水素がフッ素またはメチルで置き換えられたフェニルアルケニルの例は、４−フルオロフェニルエテニル、２，３−ジフルオロフェニルエテニル、２，３，４，５，６−ペンタフルオロフェニルエテニル、４−メチルフェニルエテニルなどである。
【００３３】
Ｒ０の更に好ましい例は、非置換のフェニル、ハロゲン化フェニル、少なくとも１つのメチルを有するフェニル、メトキシフェニル、ナフチル、フェニルメチル、フェニルエチル、フェニルブチル、２−フェニルプロピル、１−メチル−２−フェニルエチル、ペンタフルオロフェニルプロピル、４−エチルフェニルエチル、３−エチルフェニルエチル、４−（１，１−ジメチルエチル）フェニルエチル、４−エテニルフェニルエチル、１−（４−エテニルフェニル）エチル、４−メトキシフェニルプロピル、フェノキシプロピル、シクロペンチルおよびシクロヘキシルである。Ｒ０の最も好ましい例は、非置換のフェニル、シクロペンチルおよびシクロヘキシルである。
【００３４】
そして、本発明においては、少なくとも２つのアルケニル含有基を有する化合物（１−０）または少なくとも２つのＳｉ−Ｈ基を有する化合物（１−０）を用いて得られる重合体が好ましい。少なくとも２つのアルケニル含有基を有する化合物（１−０）は、式（１−１）で示される。
2006070049.tif 000052
式（１−１）におけるＲは、式（１−０）におけるＲ０と同様に定義される基であり、その好ましい基もＲ０の場合と同じである。しかしながら、Ｒが水素またはアルケニル含有基であることは好ましくない。
【００３５】
そして、式（１−１）におけるＹ１は、式（ａ−１）または式（ｂ−１）で示される基である。
2006070049.tif 000053
式（ａ−１）および式（ｂ−１）のそれぞれにおいて、Ｘ１１の少なくとも１つはアルケニル含有基である。Ｘ１１の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である。アルケニル含有基ではないＸ１１の好ましい例は塩素およびＲと同様に定義される基であり、より好ましい例はＲと同様に定義される基である。Ｒと同様に定義される基の中で更に好ましい基は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。式（ｂ−１）におけるＺは単結合、−Ｏ−または−ＣＨ２−であり、Ｚのより好ましい例は−Ｏ−である。そして、本発明の効果をより十分に発揮するためには、式（ａ−１）および式（ｂ−１）のそれぞれにおいて、Ｘ１１の１つのみがアルケニル含有基であることが好ましい。
【００３６】
−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基は、脂肪族系の基でも、芳香族系の環を有する基でも、脂環式の環を有する基でも、ケイ素原子を有する基でもよい。しかしながら、これらのいずれかの基とアルケニルまたはＳｉ−Ｈとを同時に有する基は含まれない。
【００３７】
アルケニル含有基の例は、アルケニル、アルケニルオキシアルキル、アルケニルフェニル、アルケニルオキシフェニル、アルケニルフェニルアルキル、アルケニルオキシフェニルアルキル、アルケニルシクロアルキル、アルケニルオキシシクロアルキルなどである。これらの中で好ましい例は、炭素数２〜４のアルケニル、スチリル、ビニルオキシフェニル、アリルオキシフェニルなどである。そして、より好ましい例はビニル、アリルおよびスチリルであり、最も好ましい例はビニルである。
【００３８】
化合物（１−１）を用いるとき、反応の相手にＳｉ−Ｈ基を少なくとも２つ有する化合物を選ぶことにより、ヒドロシリル化反応を利用して重合体とすることができる。得られる重合体の化学構造を枝分かれのない直線状にするためには、化合物（１−１）の反応の相手にＳｉ−Ｈ基を２つ有する化合物を選ぶことが好ましい。このような化合物として、シルセスキオキサン誘導体またはシロキサンを有する化合物を選択することにより、耐熱性、耐候性などの優れた重合体を得ることができる。
【００３９】
化合物（１−１）の反応の相手として好ましい化合物の例は、化合物（１−２）、化合物（２−１）、化合物（３−１）、化合物（４−１）、化合物（５−１）、化合物（６−１）などである。化合物（１−２）は、化合物（１−０）がＳｉ−Ｈ基を有する場合の化合物である。
2006070049.tif 000054
2006070049.tif 000055
【００４０】
式（１−２）において、Ｒは式（１−１）におけるＲと同様に定義される基であり、その好ましい例も同様である。Ｙ２は式（ａ−２）または式（ｂ−２）で示される基である。式（ａ−２）および式（ｂ−２）のそれぞれにおいて、Ｘ１２の少なくとも１つは水素であり、Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である。水素ではないＸ１２の好ましい例は塩素およびＲと同様に定義される基であり、より好ましい例はＲと同様に定義される基である。Ｒと同様に定義される基の中で更に好ましい基は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。式（ｂ−２）におけるＺは単結合、−Ｏ−または−ＣＨ２−であり、Ｚのより好ましい例は−Ｏ−である。そして、本発明の効果をより十分に発揮するためには、式（ａ−２）および式（ｂ−２）のそれぞれにおいて、Ｘ１２の１つのみが水素であることが好ましい。
【００４１】
化合物（２−１）はヒドロシラン誘導体である。
2006070049.tif 000056
式（２−１）において、Ｒ１は式（１−１）におけるＲと同様に定義される基であり、その好ましい例も同様である。Ｒ１のより好ましい例は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。Ｘ２１の少なくとも２つは水素であり、その２つが水素であることが好ましい。このとき、Ｘ２１の残りはＲ１である。
【００４２】
化合物（３−１）は、線状に結合した構造を有するケイ素化合物である。
2006070049.tif 000057
式（３−１）において、Ｒ１は式（１−１）におけるＲと同様に定義される基であり、その好ましい例も同様である。Ｒ１のより好ましい例は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。そしてＬは、単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である。
2006070049.tif 000058
【００４３】
式（３−１）は次のように展開される。
2006070049.tif 000059
【００４４】
式（３−１−１）〜式（３−１−７）において、Ｒ１は式（３−１）におけるＲ１と同じ意味を有し、その好ましい例も同様である。ｋは１〜４の整数であり、Ｒ２はＲ１と同様に定義される基であり、ｍは１〜３０の整数である。そして、化合物（３−１−１）〜化合物（３−１−７）のうち、化合物（３−１−７）が好ましい。この化合物を化合物（１−１）の相手として用いれば、柔軟な分子構造を有する重合体が得られる。
【００４５】
化合物（４−１）は、かご型構造のＰＳＱ誘導体である。
2006070049.tif 000060
式（４−１）において、Ｒ２は式（２−１）におけるＲ１と同様に定義される基である。Ｘ２１の少なくとも２つは水素であり、Ｘ２１の２つのみが水素であることが好ましい。そして、これらが互いに離れた位置にあることがより好ましい。Ｘ２１の残りは式（１−１）におけるＲと同様に定義される基であり、その好ましい例も同様である。ｅは０または１である。ｎは３〜３０の整数である。好ましいｎは４〜６である。
【００４６】
化合物（５−１）は、オクタシルセスキオキサンのかご型構造の１つの角が壊れた構造を有するケイ素化合物である。
2006070049.tif 000061
式（５−１）において、ＲおよびＲ１はそれぞれ式（１−１）におけるＲと同様に定義される基である。Ｘ３１の少なくとも２つは水素であり、Ｘ３１の残りはＲ１である。Ｒの好ましい例は、式（１−１）におけるＲの場合と同じである。Ｒ１の好ましい例は、式（２−１）におけるＲ１の場合と同じである。
【００４７】
化合物（６−１）は、オクタシルセスキオキサンのかご型構造の２つの角が壊れた構造を有するケイ素化合物である。
2006070049.tif 000062
式（６−１）において、ＲおよびＲ１はそれぞれ式（１−１）におけるＲと同様に定義される基である。Ｘ３１の少なくとも２つは水素であり、Ｘ３１の残りはＲ１である。Ｒの好ましい例は、式（１−１）におけるＲの場合と同じである。Ｒ１の好ましい例は、式（２−１）におけるＲ１の場合と同じである。
【００４８】
次に、少なくとも２つのＳｉ−Ｈを有する化合物（１−０）を用いる場合について説明する。このような化合物（１−０）は前記の化合物（１−２）である。
2006070049.tif 000063
式（１−２）におけるＲは、式（１−０）におけるＲ０と同様に定義される基であり、その好ましい基もＲ０の場合と同じである。しかしながら、Ｒが水素またはアルケニル含有基であることは好ましくない。
【００４９】
そして、式（１−２）におけるＹ２は、式（ａ−２）または式（ｂ−２）で示される基である。
2006070049.tif 000064
式（ａ−２）および式（ｂ−２）のそれぞれにおいて、Ｘ１２の少なくとも１つは水素である。Ｘ１２の残りは独立して塩素、Ｒと同様に定義される基、または−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である。水素ではないＸ１２の好ましい例は塩素およびＲと同様に定義される基であり、より好ましい例はＲと同様に定義される基である。Ｒと同様に定義される基の中で更に好ましい基は、炭素数１〜８のアルキル、非置換のフェニル、シクロペンチルおよびシクロヘキシルであり、最も好ましい例は炭素数１〜４のアルキルおよび非置換のフェニルである。炭素数１〜４のアルキルとしてはメチルが最も好ましい。式（ｂ−２）におけるＺは単結合、−Ｏ−または−ＣＨ２−であり、Ｚのより好ましい例は−Ｏ−である。そして、本発明の効果をより十分に発揮するためには、式（ａ−２）および式（ｂ−２）のそれぞれにおいて、Ｘ１２の１つのみが水素であることが好ましい。
【００５０】
−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基は、脂肪族系の基でも、芳香族系の環を有する基でも、脂環式の環を有する基でも、ケイ素原子を有する基でもよい。しかしながら、これらのいずれかの基とアルケニルまたはＳｉ−Ｈとを同時に有する基は含まれない。
【００５１】
化合物（１−２）を用いるとき、反応の相手にアルケニル含有基を少なくとも２つ有する化合物または炭素−炭素三重結合を有する化合物を選ぶことにより、ヒドロシリル化反応を利用して重合体とすることができる。得られる重合体の化学構造を枝分かれのない直線状にするためには、化合物（１−２）の反応の相手にアルケニル含有基を２つ有する化合物または炭素−炭素三重結合を１つまたは２つ有する化合物を選ぶことが好ましい。このような化合物として、シルセスキオキサン誘導体またはシロキサンを有する化合物を選択することにより、耐熱性、耐候性などの優れた重合体を得ることができる。アルケニル含有基の例およびその好ましい例は前記の通りである。
【００５２】
化合物（１−２）の反応の相手として好ましい化合物の例は、化合物（２−２）、化合物（３−２）、化合物（４−２）、化合物（５−２）、化合物（６−２）、化合物（ｄ−１）〜化合物（ｄ−４）などである。化合物（２−２）はヒドロシラン誘導体である。
2006070049.tif 000065
式（２−２）において、Ｒ１は式（１−２）におけるＲと同様に定義される基であり、その好ましい例も同様である。Ｒ１のより好ましい例は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。Ｘ２２の少なくとも２つはアルケニル含有基または炭素−炭素三重結合を有する基であり、その２つがアルケニル含有基または炭素−炭素三重結合含有基であることが好ましい。このとき、Ｘ２２の残りはＲ１である。下記の化合物は、炭素−炭素三重結合を有する化合物の一例である。Ｘ２２がアルケニル含有基であるとき、その例および好ましい例は前記の通りである。
2006070049.tif 000066
【００５３】
化合物（３−２）は、線状に結合した構造を有するケイ素化合物である。
2006070049.tif 000067
式（３−２）において、Ｒ１は式（１−２）におけるＲと同様に定義される基であり、その好ましい例も同様である。Ｒ１のより好ましい例は、炭素数１〜８のアルキル、非置換のフェニル、シクロペンチル、およびシクロヘキシルであり、最も好ましい例は炭素数１〜４のアルキルおよび非置換のフェニルである。炭素数１〜４のアルキルとしてはメチルが最も好ましい。そしてＬは、単結合、−Ｏ−、−ＣＨ２−、−（ＣＨ２）２−、−（ＣＨ２）３−、−（ＣＨ２）４−、１，４−フェニレン、４，４’−ジフェニレン、４，４’−オキシ−１，１’−ジフェニレン、または式（ｃ）で示される基である。
2006070049.tif 000068
【００５４】
式（３−２）は次のように展開される。
2006070049.tif 000069
【００５５】
式（３−２−１）〜式（３−２−７）において、Ｒ１は式（３−２）におけるＲ１と同じ意味を有し、その好ましい例も同様である。ｋは１〜４の整数であり、Ｒ２はＲ１と同様に定義される基であり、ｍは１〜３０の整数である。そしてＸ２２は、アルケニル含有基または炭素−炭素三重結合を有する基である。Ｘ２２がアルケニル含有基であるとき、その例および好ましい例は前記の通りである。化合物（３−２−１）から化合物（３−２−７）のうち、化合物（３−２−７）が好ましい。この化合物を化合物（１−２）の相手として用いれば、柔軟な分子構造を有する重合体が得られる。
【００５６】
化合物（４−２）は、かご型構造のＰＳＱ誘導体である。
2006070049.tif 000070
式（４−２）において、Ｒ２は式（２−２）におけるＲ１と同様に定義される基である。Ｘ２２の少なくとも２つはアルケニル含有基または炭素−炭素三重結合を有する基であり、Ｘ２２の２つのみがアルケニル含有基であることが好ましい。そして、２つのアルケニル含有基が互いに離れた位置にあることがより好ましい。アルケニル含有基の例および好ましい例は前記の通りである。Ｘ２２の残りは式（１−２）におけるＲと同様に定義される基であり、その好ましい例も同様である。ｅは０または１である。そして、ｎは３〜３０の整数であり、好ましいｎは４〜６である。
【００５７】
化合物（５−２）は、オクタシルセスキオキサンのかご型構造の１つの角が壊れた構造を有するケイ素化合物である。
2006070049.tif 000071
式（５−２）において、ＲおよびＲ１はそれぞれ式（１−２）におけるＲと同様に定義される基である。Ｘ３２の少なくとも２つはアルケニル含有基または炭素−炭素三重結合であり、Ｘ３１の残りはＲ１である。Ｘ２２がアルケニル含有基であるとき、その例および好ましい例は前記の通りである。Ｒの好ましい例は、式（１−２）におけるＲの場合と同じである。Ｒ１の好ましい例は、式（２−２）におけるＲ１の場合と同じである。
【００５８】
化合物（６−２）は、オクタシルセスキオキサンのかご型構造の２つの角が壊れた構造を有するケイ素化合物である。
2006070049.tif 000072
式（６−２）において、ＲおよびＲ１はそれぞれ式（１−２）におけるＲと同様に定義される基である。Ｘ３２の少なくとも２つはアルケニル含有基または炭素−炭素三重結合であり、Ｘ３２の残りはＲ１である。Ｘ２２がアルケニル含有基であるとき、その例および好ましい例は前記の通りである。Ｒの好ましい例は、式（１−２）におけるＲの場合と同じである。Ｒ１の好ましい例は、式（２−２）におけるＲ１の場合と同じである。
【００５９】
化合物（ｄ−１）〜化合物（ｄ−４）は、アルケニル基または炭素−炭素三重結合を有する化合物のうち、上記のケイ素化合物以外の例である。
2006070049.tif 000073
式（ｄ−１）〜式（ｄ−４）のそれぞれにおいて、Ｒ３は炭素数１〜４０のアルキルまたは任意の水素がハロゲンまたは炭素数１〜４のアルキルで置き換えられてもよいフェニルである；Ｒ４は炭素数１〜８のアルキルまたは任意の水素がハロゲンまたは炭素数１〜４のアルキルで置き換えられてもよいフェニルである；この炭素数１〜４０のアルキルおよび炭素数１〜８のアルキルのそれぞれにおいて、任意の−ＣＨ２−は−Ｏ−または−ＣＯＯ−で置き換えられてもよい。
【００６０】
これらの化合物の例を次に示す。下記の式において、ｋ１は１〜１２の整数である。
2006070049.tif 000074
ケイ素化合物以外であって、アルケニル基または炭素−炭素三重結合を有する化合物は、上記の化合物（ｄ−１）〜化合物（ｄ−４）に制限されない。例えば下記のような化合物でもよい。
2006070049.tif 000075
【００６１】
本発明で用いる化合物（１−１）および化合物（１−２）は、特願２００２−２５７７３８明細書に記載されている方法により製造することができる。化合物（４−１）および化合物（４−２）は、特願２００１−２２３００１明細書に記載されている方法を参照して製造することができる。化合物（５−１）および化合物（５−２）は、特願２００２−２６８７１６明細書に記載されている方法を参照して製造することができる。化合物（６−１）および化合物（６−２）は、特願２００２−２６８７１７明細書に記載されている方法を参照して製造することができる。本発明で用いる化合物の一部は、化合物（１−０）、化合物（６−１）および化合物（６−２）を除いて、ハイブリッド・プラスチック社から入手することもできる。
【００６２】
ヒドロシリル化重合に用いる溶剤は、反応の進行を阻害しないものであれば特に制限されない。好ましい溶剤は、ヘキサンやヘプタンなどの炭化水素系溶剤、ベンゼン、トルエン、キシレンなどの芳香族炭化水素系溶剤、ジエチルエーテル、テトラハイドロフラン（ＴＨＦ）、ジオキサンなどのエーテル系溶剤、塩化メチレン、四塩化炭素などのハロゲン化炭化水素系溶剤、酢酸エチルなどのエステル系溶剤などである。これらの溶剤は単独で使用しても、その複数を組み合わせて使用してもよい。これらの溶剤の中でも、芳香族炭化水素系溶剤、その中でもトルエンが最も好ましい。溶剤は必ずしも必要ではないが、使用する場合には溶剤に対する本発明の化合物の好ましい割合は、溶剤の重量に基づいて０．０５〜８０重量％である。より好ましい割合は３０〜７０重量％である。割合は、目的によって異なる。
【００６３】
ヒドロシリル化重合は室温で実施してもよい。重合を促進させるために加熱してもよい。重合による発熱または好ましくない重合等を制御するために冷却してもよい。ヒドロシリル化重合では、必要に応じて触媒を用いることができる。ヒドロシリル化触媒を添加することによって、重合をより容易に進行させることができる。好ましいヒドロシリル化触媒の例は、カルステッド（Karstedt）触媒、スパイヤー（Spier）触媒、ヘキサクロロプラチニック酸などであり、これらは一般的によく知られた触媒である。これらのヒドロシリル化触媒は、反応性が高いので少量添加すれば十分反応を進めることができる。その使用量は、触媒に含まれる遷移金属のヒドロシリル基に対する割合で、１０−９〜１モル％である。好ましい添加割合は１０−７〜１０−３モル％である。１０−９モル％は、重合を進行させることができ、容認できる時間内で終了させるために必要な添加割合の下限である。製造コストを低く抑えることを考慮すれば、この割合は１モル％以下である方がよい。
【００６４】
かご型構造の骨格を主鎖に導入することによって得られる重合体は、主鎖の動きが制限される等により剛直性が重合体に付与され、耐熱性や物理的強度が高くなると予測される。この効果をより大きく発現させるためには、化合物（１−０）の相手として、かご型構造を有する化合物を用いることが好ましい。好ましい組み合わせの１つの例は、化合物（１−２）、化合物（４−１）、化合物（５−１）および化合物（６−１）の少なくとも１つと化合物（１−１）との組み合わせである。好ましい組み合わせのもう１つの例は、化合物（４−２）、化合物（５−２）および化合物（６−２）の少なくとも１つと化合物（１−２）との組み合わせである。そして、化合物（１−１）と化合物（１−２）との組み合わせが最も好ましい。しかしながら、各反応成分の物性（分子鎖の長さ、硬さ、構成原子等）や反応条件等を調整することにより、重合体の柔軟性、透明性、誘電率、屈折率等を目的に応じて制御することも可能である。具体的に言えば、化合物（３−１）、化合物（３−２）、化合物（ｄ−１）または化合物（ｄ−２）を組み合わせて用いることにより、重合体の柔軟性を調製することができる。化合物（３−１）、化合物（３−２）、化合物（ｄ−１）または化合物（ｄ−２）を用いる場合の例の１つは、化合物（１−２）、化合物（５−１）および化合物（６−１）の少なくとも１つと化合物（１−１）との組み合わせに、更に化合物（３−１）を加える組み合わせである。もう１つの例は、化合物（５−２）および化合物（６−２）の少なくとも１つと化合物（１−２）との組み合わせに、更に化合物（３−２）、化合物（ｄ−１）または化合物（ｄ−２）を加える組み合わせである。更には、化合物（１−１）と化合物（３−１）との組み合わせでもよく、化合物（１−２）と化合物（３−２）、化合物（ｄ−１）または化合物（ｄ−２）との組み合わせでもよい。
【００６５】
かご型構造の骨格を主鎖に導入することによって得られる重合体は、溶解性、耐熱性、機械強度、光学透過性、ガス透過性、誘電率、難燃性、接着性、加工性等に優れている。その結果、幅広い用途に利用でき、例えば、電気・電子材料として、金属溶出防止膜、ガスバリア膜、反射防止膜等の基板用コーティング剤、液状封止剤、層間絶縁膜等の半導体用コーティング剤、マイクロレンズ、導光板、光導波路材料等の光学素子、ディスプレイ基板、およびプリント配線用基板等がある。又、必要に応じて、初期の性状を損なわない範囲で重合体への他の成分、例えば、酸化防止剤、着色剤、充填剤等をブレンドして使用してもよい。
【００６６】
ヒドロシリル化反応を利用しない場合には、式（１−４）で示されるＰＳＱ誘導体を用いて重合体を得ることができる。
2006070049.tif 000076
式（１−４）におけるＲ０は、式（１−０）におけるＲ０と同様に定義される基であり、好ましい例も式（１−０）におけるＲ０の場合と同様である。
【００６７】
そして式（１−４）におけるＹ４は、式（ａ−４）または式（ｂ−４）で示される基である。
2006070049.tif 000077
式（ａ−４）および式（ｂ−４）のそれぞれにおいて、Ｘ４は独立して塩素、Ｒ０と同様に定義される基、または−ＣＨ＝ＣＨ−、−Ｃ≡Ｃ−、−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−、−ＮＨ２、−ＣＮおよび−Ｏ−のいずれかを有する基である。そして、Ｘ４の少なくとも１つは、Ｓｉに結合した塩素並びに−ＯＨ、−ＣＯＯＨ、−ＣＯＯ−、２−オキサプロパン−１，３−ジオイル、オキシラニル、オキシラニレン、オキセタニル、オキセタニレン、３，４−エポキシシクロヘキシル、−ＳＨ、−ＮＨ−および−ＮＨ２のいずれかを有する基から選択される反応性の基である。式（ａ−４）および式（ｂ−４）のそれぞれにおいて、Ｘ４の１つのみが反応性の基であることが好ましい。式（ｂ−４）におけるＺは単結合、−Ｏ−または−ＣＨ２−であり、Ｚの好ましい例は−Ｏ−である。そして、これらの反応性の基と反応することができる基を少なくとも２つ有する化合物と、化合物（１−４）とを反応させることにより重合体を得ることができる。
【００６８】
【実施例】
実施例により本発明を更に具体的に説明するが、本発明は以下の実施例によって制限されない。以下に実施例における試験方法を説明する。
(1)分子量：ＧＰＣにより、数平均分子量（Ｍｎ）および重量平均分子量（Ｍｗ）を測定した。
装置：日本分光株式会社製、JASCO GULLIVER 1500 (インテリジェント示差屈折率計 RI-1530)
カラム：東ソー製カラムＧ４０００ＨＸＬ、Ｇ３０００ＨＸＬ、Ｇ２５００ＨＸＬおよびＧ２０００ＨＸＬの４本をこの順序に接続して使用
カラム温度：４０℃
展開溶剤：ＴＨＦ
流量：１ｍｌ／ｍｉｎ
標準物質：分子量既知のポリスチレン．
(2)鉛筆硬度：ＪＩＳ規格「ＪＩＳ−Ｋ−５４００  ８．４  鉛筆引掻試験」の方法に従って求めた。
なお、実施例における化学式において、Ｍｅはメチルであり、Ｐｈはフェニルである。
【００６９】
実施例１
化合物（７）（１．８ｇ）と化合物（８）（１．１ｇ）をトルエン（１０ｍｌ）に溶解した。この溶液を７０℃まで加熱した後、カルステッド触媒（１μｌ）を添加して同温度で３時間攪拌した。得られた反応液における重合体の分子量をＧＰＣにより測定したところ、Ｍｎ＝２，４００、Ｍｗ＝３，９００であった。この反応液をガラス板上に滴下し、トルエンを蒸発させて、ガラス面に接着した平滑で透明な皮膜を得た。これを３００℃で１時間加熱し、鉛筆硬度試験により皮膜強度を測定したところＨであった。この加熱後の皮膜を、ガラスに接着させたままで、室温で１時間トルエン中に浸したのち目視により観察した。その結果、皮膜に変化は認められず、得られた重合体皮膜の耐溶剤性は良好であった。
2006070049.tif 000078
2006070049.tif 000079
【００７０】
実施例２
実施例１で用いた化合物（７）（３．０ｇ）、実施例１で用いた化合物（８）（１．１ｇ）、および化合物（９）（０．１３ｇ）をトルエン（２０ｍｌ）に溶解した。この溶液を９０℃まで加熱した後、カルステッド触媒（２μｌ）を添加して同温度で３時間攪拌した。得られた反応液における重合体の分子量をＧＰＣにより測定したところ、Ｍｎ＝５，４００、Ｍｗ＝１７，２００であった。この反応液をガラス板上に滴下し、トルエンを蒸発させて、ガラス面に接着した平滑で透明な皮膜を得た。これを２５０℃で１時間加熱し、鉛筆硬度試験により皮膜強度を測定したところＨ以上であった。この加熱後の皮膜を、ガラスに接着させたままで、室温で１時間トルエン中に浸したのち目視により観察した。その結果、皮膜に変化は認められず、得られた重合体皮膜の耐溶剤性は良好であった。
2006070049.tif 000080
【００７１】
実施例３
前記の化合物（７）（３．０ｇ）、前記の化合物（８）（１．４ｇ）、および化合物（１０）（０．１２ｇ）をトルエン（２０ｍｌ）に溶解した。この溶液を８０℃まで加熱した後、カルステッド触媒（２μｌ）を添加して、９０℃で１時間攪拌した。得られた反応液をガラス板上に滴下し、トルエンを蒸発させて、ガラス面に接着した平滑で透明な皮膜を得た。これを２５０℃で１時間加熱し、鉛筆硬度試験により皮膜強度を測定したところＨ以上であった。この加熱後の皮膜を、ガラスに接着させたままで、室温で１時間トルエン中に浸したのち目視により観察した。その結果、皮膜に変化は認められず、得られた重合体皮膜の耐溶剤性は良好であった。
2006070049.tif 000081
【００７２】
実施例４
前記の化合物（７）（３．０ｇ）と化合物（１１）（０．７２ｇ）をトルエン（３０ｍｌ）に溶解した。この溶液を９０℃まで加熱した後、カルステッド触媒（３μｌ）を添加して、同温度で３時間攪拌した。得られた反応液における重合体の分子量をＧＰＣにより測定したところ、Ｍｎ＝６，０００、Ｍｗ＝１６，９００であった。この反応液をガラス板上に滴下し、トルエンを蒸発させて、ガラス面に接着した平滑で透明な皮膜を得た。
2006070049.tif 000082
【００７３】
実施例５
前記の化合物（７）（３．０ｇ）と前記の化合物（１０）（０．４９ｇ）をトルエン（３０ｍｌ）に溶解した。この溶液を９０℃まで加熱した後、カルステッド触媒（３μｌ）を添加して、同温度で３時間攪拌した。得られた反応液における重合体の分子量をＧＰＣにより測定したところ、Ｍｎ＝９，４００、Ｍｗ＝３２，４００であった。この反応液をガラス板上に滴下しトルエンを蒸発させるとガラス面に接着した平滑で透明な皮膜となった。
【００７４】
実施例６
前記の化合物（７）（１．８ｇ）、前記の化合物（８）（０．５５ｇ）、および化合物（１３）（０．５ｇ）をトルエン（１５ｍｌ）に溶解した。この溶液を９０℃まで加熱した後、カルステッド触媒（１μｌ）を添加して、同温度で２時間攪拌した。得られた反応液における重合体の分子量をＧＰＣにより測定したところＭｎ＝２，７００、Ｍｗ＝５，１００であった。この反応液をガラス板上に滴下し、トルエンを蒸発させて、ガラス面に接着した平滑で透明な皮膜を得た。
2006070049.tif 000083
【００７５】
実施例７
実施例１で得られた反応液を、クロムメッキを施したガラス基板上にスピンコート法により塗布した後、８０℃で３分間加熱した。更に２２０℃で３０分間加熱して、膜厚３．５μｍの平滑で接着性の良好な透明皮膜を得た。アッベ屈折計を用いて屈折率を測定したところ１．５６７であった。また、ヒューレットパッカード社製ＬＣＲメーター４２６３Ｂにより比誘電率を測定したところ、２．８（１ＫＨｚ）であった。
【００７６】
実施例８
実施例１で得られた反応液を、クロムメッキを施したガラス基板上にスピンコート法により塗布した後、８０℃で３分間加熱した。更に２２０℃で３０分間加熱して、膜厚１．５μｍの平滑で接着性の良好な透明皮膜を得た。この皮膜の光線透過率は、波長３８０ｎｍ〜７２０ｎｍの範囲では９０％以上であった。
【００７７】
実施例９
実施例１で得られた反応液を、ＩＴＯを表面に蒸着したガラス基板上にスピンコート法により塗布し、８０℃で３分間加熱した。更に、２００℃で３０分間加熱して、膜厚１００ｎｍの平滑で接着性の良好な透明皮膜を得た。この皮膜表面をＸ線照射による電子分光法で分析したところ、Ｉｎ（インジウム）は検出されなかった。本発明の重合体による皮膜は、良好な金属イオン溶出防止機能を有する。
【００７８】
実施例１０
実施例１と同様にして得た反応液からトルエンを蒸発させたのちに、残渣をトルエン−メシチレン混合溶剤（容量比１：１）に再度溶解した。この溶液をアルミ箔上にアプリケータで塗布し、このアルミ箔をオーブン中において１５０℃で１時間過熱した。この後、アルミ箔を塩酸により除去することによって、無色透明で良好な可撓性と強度を有する厚さ４５μｍのフィルムを作成することができた。
【００７９】
実施例１１
前記の化合物（７）（１．８ｇ）と前記の化合物（８）（１．１ｇ）をトルエン（１５ｍｌ）に溶解した。この溶液を９０℃まで加熱した後、カルステッド触媒（１μ１）を添加して、同温度で２時間攪拌した。得られた反応液における重合体の分子量をＧＰＣにより測定したところ、Ｍｎ＝５，４００、Ｍｗ＝１７，２００であった。この反応液をガラス基板上に塗布し、室温でトルエンを蒸発させた。得られた被膜をガラス基板から剥ぎ取り、ＴＧＡにより分解温度を測定したところ３６２℃であった。
【００８０】
実施例１２
実施例１１で得られた反応液をガラス基板上に塗布し、室温でトルエンを蒸発させたのちに１５０℃で１時間過熱した。得られた皮膜をガラス基板から剥ぎ取り、ＴＧＡにより熱分解温度を測定したところ３７８℃であった。
【００８１】
実施例１３
実施例１１で得られた反応液をガラス基板上に塗布し、室温でトルエンを蒸発させたのちに２５０℃で１時間過熱した。得られた皮膜をガラス基板から剥ぎ取り、ＴＧＡにより熱分解温度を測定したところ３７６℃であった。
【００８２】
【発明の効果】
本発明により、Ｔ８Ｄ２構造またはその類似構造を有するＰＳＱ骨格を主鎖に含み、構造が明確な重合体を合成することができる。かご型のＰＳＱ骨格が連続して結合している構造を主鎖として有する重合体を製造することもできる。このような重合体は、主鎖に分子量の大きな剛直な部分を豊富に有するので、分子鎖の熱運動を制御できる。従って、分子鎖の動きを制御したい用途、例えばガス透過性、寸法安定性等の特性が望まれる用途に好適に使用することができる。化合物（１）およびその反応相手として、ＰＳＱを構成するＳｉ原子にフェニル基のような屈折率の大きな基が結合した化合物を用いれば、屈折率の大きな重合体を得ることができる。逆に、屈折率の低い化合物を化合物（１）の相手として用いれば、屈折率の大きさを調節することができる。従って、ガラスやポリマーなどの基板表面をコーティングする場合に、その屈折率を基板と近い値に調節することが可能になる。本発明の重合体は、以上の特性の他に、シルセスキオキサン誘導体を用いた従来の重合体では知られていなかった特性を有しており、耐熱性、耐溶剤性、基板への接着性、透明性、皮膜形成性などに優れている。この重合体は、フィルム、シートおよび成形体として使用することができる。